Brevet FR3004854A1 — publié le 20141024

DISPOSITIF DE 1VIEMOIRE FERROELECTRIOUE DOMAINE DE L'INVENTION La présente invention concerne un dispositif de mémoire ferroélectrique comportant un polymère ferroélectrique. L'invention concerne également l'utilisation de ce polymère pour la fabrication d'un dispositif de mémoire ferroélectrique. ARRIERE-PLAN TECHNIQUE La capacité de stocker l'information est une propriété essentielle pour nombre d'applications de l'électronique organique. Les puces REID, par exemple, doivent pouvoir recevoir et émettre une information stockée, qui est communiquée par signal radio. Or, le stockage d'information repose sur l'utilisation de dispositifs de mémoire, dans lesquels on met à profit le comportement hystérétique d'une propriété physique d'un matériau en réponse à un champ électrique appliqué. L'information stockée est lue en mesurant la propriété physique en question. Un inconvénient des moyens classiques de stockage de l'information, tels que les condensateurs, est la tendance de ceux-ci à se décharger au cours du temps (on parle de volatilité de la mémoire) : il est donc nécessaire de restaurer l'information stockée à intervalles de temps régulier, ce qui n'est pas possible pour des appareils tels que les puces REID qui ne disposent pas d'une source d'énergie permanente. Par conséquent, il est important de disposer de dispositifs de mémoire non- volatile et réinscriptible. L'une des voies possibles pour ce faire est de recourir à un polymère ferroélectrique. Celui-ci présente en effet une polarisation rémanente à champ nul, qu'il est possible d'inverser par l'application d'une tension adéquate. De nombreux auteurs ont proposé l'utilisation du copolymère polyfluorure de vinylidène-trifluoroéthylène, ou P(VDF-TrFE), pour ce type d'application. Ainsi le document WO 02/43071 décrit des circuits de mémoire ferroélectrique reposant sur l'utilisation de polymères ferroélectriques de la famille du polyfluorure de vinylidène, et notamment le P(VDF-TrFE). Le document prévoit de disposer une couche de contact comportant un polymère conducteur, en contact avec la couche de polymère ferroélectrique, afin d'améliorer la performance des circuits. Le document High-performance solution-processed polymer ferroelectric field- effect transistors de Naber et al., dans Nature Materials 4:243-248 (2005), décrit l'utilisation d'un polymère P(VDF-TrFE) en tant qu'isolant de grille, en association avec du poly[2-méthoxy, 5-(2'-éthyl-hexyloxy)-p-phénylène-vinylène] en tant que matériau semi-conducteur, pour la réalisation d'un transistor à effet de champ ferroélectrique. Le document Printed non-volatile memory for a she et-type communication system de Sekitani et al., dans IEEE Transactions on Electron Devices 56:1027-1035 (2009), décrit l'utilisation de technologies d'impression pour la fabrication de dispositifs de mémoire non-volatile, avec une encre ferroélectrique à base de P(VDFTrFE). Le document Organic nonvolatile memory devices based on ferroelectricity de Naber et al., dans Adv. Mater. 22:933-945 (2010), est une revue des différents types de dispositifs de mémoire non-volatile utilisant un polymère ferroélectrique. Seuls le PVDF et le P(VDF-TrFE) sont mentionnés en tant que polymères ferroélectriques convenables. Le document Recent advances in ferroelectric polymer thin films for memory applications de Furukawa et al., dans Current Applied Physics 10:e62-e67 (2010), est une revue des propriétés des copolymères P(VDF-TrFE) dans le cadre de leurs applications aux dispositifs de mémoire. Le document Compression of cross-linked poly(vinylidene fluoride-co- trifluoroethylene) films for facile ferroelectric polarization de Shin et al., dans ACS Appl. Mater. Interfaces 3:4736-4743 (2011), décrit un procédé de réticulation du P(VDF-TrFE) et s'intéresse à l'effet de la pression sur les propriétés ferroélectriques du polymère. Le document Organic ferroelectric memory devices with inkjet-printed polymer electrodes on flexible substrates de Bhansali et al., dans Microelectronic Engineering 105:68-73 (2013), décrit la fabrication d'un dispositif de mémoire ferroélectrique 25 matriciel par impression d'électrodes semi-conductrices en poly(3,4- éthylènedioxythiophène):polystyrènesulfonate sur une couche de P(VDF-TrFE). Les copolymères P(VDF-TrFE) ont toutefois l'inconvénient de présenter un champ coercitif élevé (de plus de 50 Wiam). Le champ coercitif est la valeur de champ électrique seuil permettant le basculement coopératif des dipôles du matériau 30 et donc l'inversion de sa polarisation. Lorsque le champ coercitif est élevé, il est nécessaire d'appliquer des tensions importantes aux dispositifs de mémoire, ce qui entraîne une surconsommation d'énergie, des risques de claquage électrique du matériau, ainsi que la nécessité d'utiliser des couches très fines de matériau ferroélectrique. 35 Le document P(VDF-TrFE-CFE) terpolymer thin-film for high performance nonvolatile memory de Chen et al., dans Applied Physics Letters 102:063103 (2013) suggère l'utilisation d'un terpolymère comprenant une proportion molaire de 60,3 % de VDF, 32,6 % de TrFE et 7,1 % de chlorofluoroéthylène pour la fabrication de dispositifs de mémoire ferroélectriques. Ce terpolymère, qui appartient à la catégorie des polymères dits « relaxeurs », présente un champ coercitif plus faible que les copolymères P(VDF-TrFE), de l'ordre de 20 V/um. En revanche, le document ne précise pas que la polarisation rémanente du terpolymère est faible, ce qui rend difficile son utilisation pour des mémoires non-volatiles ; et il ne précise pas non plus que sa température de Curie est faible et proche de la température ambiante. Or, au-delà de la température de Curie, le matériau perd ses propriétés ferroélectriques. L'utilisation de ce polymère dans des mémoires n'est donc pas envisageable en pratique. Ainsi, il existe un besoin de mettre au point des dispositifs de mémoire ferroélectriques, présentant à la fois un champ coercitif relativement faible, une polarisation rémanente relativement élevée et une température de Curie relativement élevée. RE SUME DE L'INVENTION L'invention concerne en premier lieu un dispositif de mémoire ferroélectrique comprenant au moins une couche qui comprend un polymère ferroélectrique, et au moins deux électrodes de part et d'autre de celle-ci, le polymère ferroélectrique étant de formule générale P(VDF-X-Y), dans laquelle VDF (ou VF2) représente des motifs de fluorure de vinylidène, X représente des motifs de trifluoroéthylène ou de tétrafluoroéthylène, et Y représente des motifs issus d'un tiers monomère, la proportion molaire de motifs Y dans le polymère étant inférieure ou égale à 6,5 %. Selon un mode de réalisation, Y représente des motifs de tétrafluoroéthylène, de fluorure de vinyle, de perfluoroalkylvinyléther, de bromotrifluoroéthylène, de chlorofluoroethylène, de chlorotrifluoroéthylène, d' hexafluoropropylène, de tétrafluoropropène, de chlorotrifluoropropène, de trifluoropropène ou de pentafluoropropène, et de préférence Y représente des motifs de chlorotrifluoroéthylène. Selon un mode de réalisation, X représente des motifs de trifluoroéthylène. Selon un mode de réalisation, la proportion molaire de motifs Y dans le polymère vaut de 0,1 à 6,5 %, de préférence de 0,5 à 6 %, et de manière plus particulièrement préférée de 2 à 5 %. Selon un mode de réalisation, le rapport molaire des motifs VDF sur les motifs X dans le polymère vaut de 55:45 à 80:20, et de préférence de 60:40 à 75:25. Selon un mode de réalisation, la couche de polymère ferroélectrique a une épaisseur inférieure à 1 um, de préférence une épaisseur de 10 nm à 900 nm, et de manière plus particulièrement préférée de 100 nm à 800 nm. Selon un mode de réalisation, le dispositif comprend un matériau semi- conducteur, de préférence un polymère semi-conducteur, en mélange avec le polymère ferroélectrique ou sous forme d'une couche distincte. Selon un mode de réalisation, le dispositif comprend ou est un condensateur ferroélectrique. Selon un mode de réalisation, le dispositif comprend ou est un transistor à effet de champ ferroélectrique. Selon un mode de réalisation, le dispositif comprend ou est une diode ferroélectrique. Selon un mode de réalisation, le dispositif est un dispositif de mémoire intégré comportant deux réseaux d'électrodes de part et d'autre d'une couche de polymère ferroélectrique ou de part et d'autre d'une pluralité de couches de polymère ferroélectrique. L'invention a également pour objet l'utilisation d'un polymère ferroélectrique de formule générale P(VDF-X-Y), dans laquelle VDF représente des motifs de fluorure de vinylidène, X représente des motifs de trifluoroéthylène ou de tétrafluoroéthylène, et Y représente des motifs issus d'un tiers monomère, la proportion molaire de motifs Y dans le polymère étant inférieure ou égale à 6,5 %, pour la fabrication d'un dispositif de mémoire ferroélectrique. Selon un mode de réalisation, de cette utilisation, le polymère ferroélectrique est tel que décrit ci-dessus et / ou le dispositif de mémoire ferroélectrique est tel que décrit ci-dessus et / ou le polymère ferroélectrique est disposé dans une couche telle que décrite ci-dessus. Selon un mode de réalisation, le polymère ferroélectrique est déposé sur un substrat par centrifugation, pulvérisation ou impression. La présente invention permet de surmonter les inconvénients de l'état de la technique. Elle fournit plus particulièrement des dispositifs de mémoire ferroélectrique, présentant à la fois un champ coercitif relativement faible, une polarisation rémanente relativement élevée et une température de Curie relativement élevée. Cela est accompli grâce à l'utilisation de polymères de type P(VDF-TrFE-Y) ou P(VDF-TFE-Y), VDF représentant le fluorure de vinylidène, TrFE représentant le trifluoroéthylène, TFE représentant le tétrafluoroéthylène et Y représentant un tiers monomère, la teneur en tiers monomère étant relativement faible (en particulier inférieure ou égale à 6,5 %). Par rapport aux copolymères P(VDF-TrFE) de l'état de la technique, les polymères de l'invention présentent avantageusement un champ coercitif plus faible, notamment inférieur à 50 V/i.tm, et, dans certains modes de réalisation, inférieur à 40 V/iam, ou inférieur à 35 Wiam, ou inférieur à 30 Wiam, ou inférieur à 25 Wiam, ou inférieur à 20 V/iam. Par rapport aux terpolymères relaxeurs tel que le P(VDF-TrFE-CFE) de l'article susmentionné de Chen, les polymères de l'invention présentent avantageusement une polarisation rémanente plus élevée, et notamment une polarisation rémanente supérieure à 15 mC/m2 et, dans certains modes de réalisation, supérieure à 20 mC/m2, supérieure à 25 mC/m2, supérieure à 30 mC/m2, supérieure à 35 mC/m2, supérieure à 40 mC/m2 ou supérieure à 45 mC/m2. Par rapport aux terpolymères relaxeurs tel que le P(VDF-TrFE-CFE) de l'article susmentionné de Chen, les polymères de l'invention présentent avantageusement une température de Curie plus élevée, et notamment une température de Curie supérieure à 20°C et, dans certains modes de réalisation, supérieure à 25°C, supérieure à 30°C, supérieure à 35°C, supérieure à 40°C, supérieure à 45°C, ou supérieure à 50°C. En résumé, les polymères selon l'invention offrent un excellent compromis de propriétés physiques, grâce auquel ils représentent un matériau de choix pour la fabrication de dispositifs de mémoire ferroélectrique. Un tiers monomère Y préféré est le chlorotrifluoroéthylène (CF2=CC1F), qui présente une disponibilité à l'échelle industrielle et donc une facilité d'utilisation supérieure à celle du CFE par exemple. Un polymère préféré est donc le P(VDF-TrFE-CTFE). BREVE DESCRIPTION DES FIGURES La figure 1 représente de manière schématique un mode de réalisation d'un dispositif de mémoire intégré selon l'invention, en vue de dessus. La figure 2 représente de manière schématique le même mode de réalisation en vue de coupe. DESCRIPTION DE MODES DE REALISATION DE L'INVENTION L'invention est maintenant décrite plus en détail et de façon non limitative dans la description qui suit. Sauf indication contraire, tous les pourcentages sont des pourcentages en moles. Les poids moléculaires sont exprimés en g/mol. Selon le contexte, les symboles VDF, X, Y, etc. représentent soit les unités structurales ou motifs du polymère, soit les monomères utilisés pour la fabrication du polymère. Bien que des polymères P(VDF-X-Y) ayant la composition revendiquée puissent être produits en utilisant tout procédé connu, tel que la polymérisation en émulsion, la polymérisation en suspension et la polymérisation en solution, il est préférable d'utiliser le procédé décrit dans WO 2010/116105. Ce procédé permet d'obtenir des polymères de poids moléculaire élevé et de structuration adaptée. En bref, le procédé préféré comprend les étapes suivantes : - le chargement d'un mélange initial de VDF et de X (sans Y) dans un autoclave agité contenant de l'eau ; - le chauffage de l'autoclave à une température prédéterminée, proche de la température de polymérisation ; - l'injection d'un initiateur de polymérisation radicalaire mélangé avec de l'eau dans l'autoclave, afin d'atteindre une pression dans l'autoclave qui est de préférence d'au moins 80 bar, afin de former une suspension des monomères de VDF et de X dans de l'eau ; - l'injection d'un second mélange de VDF, X et Y dans l'autoclave ; - dès que la réaction de polymérisation démarre, l'injection continue dudit second mélange dans le réacteur autoclave, afin de maintenir la pression à un niveau essentiellement constant de préférence d'au moins 80 bar. L'initiateur de polymérisation radicalaire peut être un peroxyde organique tel qu'un peroxydicarbonate. Il est généralement utilisé en une quantité de 0,1 à 10 g par kilogramme du chargement total de monomères. De préférence, la quantité utilisée est de 0,5 à 5 g/kg. Le mélange initial comprend avantageusement uniquement du VDF et du X en une proportion égale à celle du polymère final souhaité. Le second mélange a avantageusement une composition qui est ajustée de manière à ce que la composition totale de monomères introduite dans l'autoclave, y compris le mélange initial et le second mélange, soit égale ou approximativement égale à la composition du polymère final souhaité. Le rapport en poids entre le second mélange et le mélange initial est de préférence de 0,5 à 2, de manière davantage préférée de 0,8 à 1,6. La mise en oeuvre de ce procédé avec un mélange initial et un second mélange rend le procédé indépendant de la phase d'initiation de la réaction, qui est souvent imprévisible. Les polymères ainsi obtenus sont sous la forme d'une poudre, sans croûte ou peau. La pression dans le réacteur autoclave est de préférence de 80 à 110 bar, et la température est maintenue à un niveau de préférence de 40 °C à 60 °C. Le second mélange est injecté en continu dans l'autoclave. Il peut être comprimé avant d'être injecté dans l'autoclave, par exemple en utilisant un compresseur ou deux compresseurs successifs, généralement à une pression supérieure à la pression dans l'autoclave. Bien que, selon certains modes de réalisation, des monomères supplémentaires puissent être utilisés en tant que matériaux de départ (en une quantité minoritaire, telle que par exemple inférieure à 5 % ou inférieure à 2 % ou inférieure à 1 %) et que le polymère de l'invention résultant puisse par conséquent comprendre une quantité minoritaire (telle que par exemple inférieure à 5 % ou inférieure à 2 % ou inférieure à 1 %) d'autres unités structurales que celles citées précédemment, seuls des monomères de VDF, X et Y sont de préférence utilisés en tant que matériaux de départ, de manière à ce que le polymère soit composé uniquement de VDF, X et Y. Le monomère Y peut être le tétrafluoroéthylène (TFE), lorsque le monomère X est le TrFE. De plus, quel que soit le monomère X, le monomère Y peut être le fluorure de vinyle (VF), un perfluoroalkylvinyléther (PAVE), le bromotrifluoroéthylène, le chlorofluoroethylène, le chlorotrifluoroéthylène (CTFE), l'hexafluoropropylène (HFP) ou le tétrafluoropropène. Il peut également être un chlorotrifluoropropène, un trifluoropropène ou un pentafluoropropène. Le chlorofluoroethylène désigne soit le 1-chloro-1-fluoroéthylène (c'est cet isomère qui est ci-après désigné par le sigle CFE), soit le 1-chloro-2-fluoroéthylène. Le tétrafluoropropène désigne de préférence le 2,3,3,3-tétrafluoropropène (1234yf). Le chlorotrifluoropropène est de préférence le 2-chloro-3,3,3-trifluoropropène (ou 1233xf). Le trifluoropropène est de préférence le 3,3,3-trifluoropropène (ou 1243zf). Le pentafluoropropène est de préférence le 1,1,3,3,3-pentafluoropropène (1225zc) ou le 1,2,3,3,3-pentafluoropropène (1225ye). Le perfluoroalkylvinyléther est de formule générale Rf-O-CF-CF2, Rf étant un groupement alkyle, de préférence en Cl à C5. Des exemples préférés sont le PPVE (perfluoropropylvinyléther) et le PMVE (perfluorométhylvinyléther). Il est possible d'utiliser une combinaison de plusieurs des monomères Y ci- dessus (par exemple du CFE et du CTFE, etc.), auquel cas les gammes indiquées dans la demande concernant la teneur en monomère Y s'entendent pour le total de tous les monomères Y. Toutefois, selon un mode de réalisation préféré, un seul type de monomère Y est utilisé, et le polymère de l'invention est donc de préférence un terpolymère constitué exclusivement d'unités VDF, d'unités X d'un seul type et d'unités Y d'un seul type. Après synthèse, le polymère est lavé et séché. La masse molaire moyenne en poids Mw du polymère est de préférence d'au moins 100 000, de préférence d'au moins 200 000 et de manière davantage préférée d'au moins 300 000 ou d'au moins 400 000. Elle peut être ajustée par modification de certains paramètres du procédé, tels que la température dans le réacteur, ou par ajout d'un agent de transfert. La distribution de poids moléculaire peut être estimée par SEC (chromatographie d'exclusion stérique) avec du diméthylformamide (DMI) en tant qu'éluant, avec un ensemble de 3 colonnes de porosité croissante. La phase stationnaire est un gel de styrène-DVB. Le procédé de détection est fondé sur une mesure de l'indice de réfraction, et l'étalonnage est réalisé avec des étalons de polystyrène. L'échantillon est mis en solution à 0,5 g/L dans du DMF et filtré sur un filtre en nylon de 0,45 iam. Le poids moléculaire peut également être évalué par mesure de l'indice de fluidité à 230 °C sous une charge de 5 kg selon ASTM D1238 (ISO 1133). Par ailleurs, le poids moléculaire peut également être caractérisé par une mesure de la viscosité en solution selon ISO 1628. La méthyléthylcétone (MEK) est un solvant préféré des terpolymères pour la détermination de l'indice de viscosité. Généralement, la proportion molaire des monomères Y par rapport à la quantité totale de monomères dans les matériaux de départ et/ou la proportion molaire des unités structurales de Y dans le polymère vaut : de 0,1 à 0,2 % ; ou de 0,2 à 0,3 %; ou de 0,3 à 0,4 % ; ou de 0,4 à 0,5 % ; ou de 0,5 à 0,6 %; ou de 0,6 à 0,7 %; ou de 0,7 à 0,8%; ou de 0,8 à 0,9 % ; ou de 0,9 à 1 %; ou de 1 à 1,1 %; ou de 1,1 à 1,2 ; ou de 1,2 à 1,3 %; ou de 1,3 à 1,4 %; ou de 1,4 à 1,5 % ; ou de 1,5à 1,6 % ; ou de 1,6 to 1,7%; oude 1,7 à 1,8%; oude 1,8 à 1,9 %; oude 1,9 à 2,0 %; oude 2,0 à2,1%;oude 2,1 à2,2%;oude 2,2 à2,3%;oude 2,3 à2,4%;oude 2,4 à2,5% ; ou de 2,5 à 2,6 % ; ou de 2,6 à 2,7 % ; ou de 2,7 à 2,8 % ; ou de 2,8 à 2,9 % ; ou de 2,9 à 3,0 % ; ou de 3,0 à3,1 % ; ou de 3,1 à 3,2 % ; ou de 3,2 à3,3 % ; ou de 3,3 à 3,4%;oude3,4 à3,5%;oude3,5 à3,6%;oude3,6 à3,7%;oude3,7 à3,8%; ou de 3,8 à 3,9 %; ou de 3,9 à 4,0 %; ou de 4,0 à 4,1 % ; ou de 4,1 à 4,2 % ; ou de 4,2 à 4,3 %; ou de 4,3 à 4,4 % ; ou de 4,4 à 4,5 % ; ou de 4,5 à 4,6 % ; ou de 4,6 à 4,7 % ; ou de 4,7 à 4,8 % ; ou de 4,8 à 4,9 % ; ou de 4,9 à 5,0 % ; ou de 5,0 à 5,1 %; ou de 5,1 à 5,2 % ; ou de 5,2 à 5,3 % ; ou de 5,3 à 5,4 % ; ou de 5,4 à 5,5 % ; ou de 5,5 à 5,6 % ; ou de 5,6 à 5,7 % ; ou de 5,7 à 5,8 %; ou de 5,8 à 5,9 %; ou de 5,9 à 6,0%;oude 6,0 à6,1%;oude 6,1 à6,2%;oude 6,2 à6,3 %;oude 6,3 à6,4%; ou de 6,4 à 6,5 %. Des gammes préférées sont par exemple celles de 0,5 à 6,5 %, de 1 à 6,5 %, de 2 à 6,5 %, de 2,5 à 6,5 %, de 3 à 6,5 %, de 3,5 à 6,5 %, de 4 à 6,5 %, de 4,5 à 6,5 %, de 5 à 6,5 %, de 5,5 à 6,5 % et de 6 à 6,5 %. D'autres gammes préférées sont par exemple celles de 1 à 6 %, de 1 à 5,5 %, de 1à5%,delà4,5%,delà4%,delà3,5%,delà3%,delà2,5%,delà2% et de 1 à 1,5 %. D'autres gammes préférées sont par exemple celles de 1,5 à 5,5 %, de 2 à 5 %, de 2,5 à4,5 % et de 3 à 4 %. Généralement, le rapport molaire VDF/X des monomères utilisés en tant que matériaux de départ et/ou le rapport molaire VDF/X dans le polymère est de 55:45 à 80:20 et de manière davantage préférée de 60:40 à 75:25. Selon certains modes de réalisation, le rapport molaire VDF/X est de 55:45 à 56:44 ou de 56:44 à 57:43 ou de 57:43 à 58:42 ou de 58:42 à 59:41 ou de 59:41 à 60:40 ou de 60:40 à 61:39 ou de 61:39 à 62:38 ou de 62:38 à 63:37 ou de 63:37 à 64:36 ou de 64:36 à 65:35 ou de 65:35 à 66:34 ou de 66:34 à 67:33 ou de 67:33 à 68:32 ou de 68:32 à 69:31 ou de 69:31 à 70:30 ou de 70:30 à 71:29 ou de 71:29 à 72:28 ou de 72:28 à 73:27 ou de 73:27 à 74:24 ou de 74:24 à 75:25 ou de 75:25 à 76:24 ou de 76:24 à 77:23 ou de 77:23 à 78:22 ou de 78:22 à 79:21 ou de 79:21 à 80:20. Plus généralement, la composition molaire des polymères de l'invention peut être déterminée par divers moyens. Les méthodes classiques d'analyse élémentaire en éléments carbone, fluor et chlore ou brome conduisent à un système de deux ou trois équations indépendantes à deux inconnues indépendantes (% VF2 et % X, avec % Y = 100 - (% VF2 + % X)), qui permet de calculer sans ambiguïté la composition massique des polymères, d'où l'on déduit la composition molaire. On peut également mettre en oeuvre les techniques de RMN multi-noyaux, ici proton ('H) et fluor (19F), par analyse d'une solution du polymère dans un solvant deutéré approprié. Le spectre RMN est enregistré sur un spectromètre RMN-FT équipé d'une sonde multi-nucléaire. On repère alors les signaux spécifiques donnés par les différents monomères dans les spectres réalisés selon l'un ou l'autre noyaux. Ainsi, par exemple, l'unité TrFE (CFH=CF2) donne en RMN du proton un signal spécifique caractéristique du groupement CFH (à environ 5 ppm). Il en est de même pour les groupements CH2 du VF2 (massif centré à 3 ppm). L'intégration relative des deux signaux donne l'abondance relative des deux monomères, c'est-à-dire le rapport molaire VDF / TrFE. De la même façon, le CF3 des propènes et du groupement terminal des perfluoroalkylvinylethers donne un signal caractéristique et bien isolé en RMN du fluor. La combinaison des intégrations relatives des différents signaux obtenus en RMN du proton et en RMN du fluor conduit à un système d'équations dont la résolution conduit à l'obtention des concentrations molaires des différentes unités monomèriques. Il est enfin possible de combiner l'analyse élémentaire, par exemple pour les hétéroatomes comme le chlore ou le brome, et l'analyse RMN. C'est ainsi que la teneur en CTFE peut être déterminée par une mesure de la teneur en chlore par analyse élémentaire. L'homme du métier dispose ainsi d'une palette de méthodes ou de combinaison de méthodes lui permettant de déterminer sans ambiguïté et avec la précision nécessaire la composition des polymères de l'invention. Des exemples de polymères préférés utilisés dans le cadre de l'invention sont ceux dont la composition est résumée dans les tableaux suivants (la composition se rapportant soit aux monomères du mélange réactionnel soit aux unités structurales présentes dans le polymère obtenu) : Poly mère N° Nature des monomères de Rapport Teneur en Y départ VDF:X Al X est le TrFE, Y est le CTFE de 55:45 à 60:40 de 0,5 à 1 % A2 X est le TrFE, Y est le CTFE de 55:45 à 60:40 de 1 à 1,5 % A3 X est le TrFE, Y est le CTFE de 55:45 à 60:40 de 1,5 à 2 % A4 X est le TrFE, Y est le CTFE de 55:45 à 60:40 de 2 à 2,5 % A5 X est le TrFE, Y est le CTFE de 55:45 à 60:40 de 2,5 à 3 % A6 X est le TrFE, Y est le CTFE de 55:45 à 60:40 de 3 à 3,5 % A7 X est le TrFE, Y est le CTFE de 55:45 à 60:40 de 3,5 à 4 % A8 X est le TrFE, Y est le CTFE de 55:45 à 60:40 de 4 à 4,5 % A9 X est le TrFE, Y est le CTFE de 55:45 à 60:40 de 4,5 à 5 % A10 X est le TrFE, Y est le CTFE de 55:45 à 60:40 de 5 à 5,5 % Ail X est le TrFE, Y est le CTFE de 55:45 à 60:40 de 5,5 à 6% Al2 X est le TrFE, Y est le CTFE de 55:45 à 60:40 de 6 à 6,5 % A13 X est le TrFE, Y est le CTFE de 60:40 à 65:35 de 0,5 à 1 % A14 X est le TrFE, Y est le CTFE de 60:40 à 65:35 de 1 à 1,5 % Al5 X est le TrFE, Y est le CTFE de 60:40 à 65:35 de 1,5 à 2 % A16 X est le TrFE, Y est le CTFE de 60:40 à 65:35 de 2 à 2,5 % A17 X est le TrFE, Y est le CTFE de 60:40 à 65:35 de 2,5 à 3 % A18 X est le TrFE, Y est le CTFE de 60:40 à 65:35 de 3 à 3,5 % A19 X est le TrFE, Y est le CTFE de 60:40 à 65:35 de 3,5 à 4 % A20 X est le TrFE, Y est le CTFE de 60:40 à 65:35 de 4 à 4,5 % A21 X est le TrFE, Y est le CTFE de 60:40 à 65:35 de 4,5 à 5 % A22 X est le TrFE, Y est le CTFE de 60:40 à 65:35 de 5 à 5,5 % A23 X est le TrFE, Y est le CTFE de 60:40 à 65:35 de 5,5 à 6 % A24 X est le TrFE, Y est le CTFE de 60:40 à 65:35 de 6 à 6,5 % A25 X est le TrFE, Y est le CTFE de 65:35 à 70:30 de 0,5 à 1 % Poly mère N° Nature des monomères de Rapport Teneur en Y départ VDF:X A26 X est le TrFE, Y est le CTFE de 65:35 à 70:30 de 1 à 1,5 % A27 X est le TrFE, Y est le CTFE de 65:35 à 70:30 de 1,5 à 2 % A28 X est le TrFE, Y est le CTFE de 65:35 à 70:30 de 2 à 2,5 % A29 X est le TrFE, Y est le CTFE de 65:35 à 70:30 de 2,5 à 3 % A30 X est le TrFE, Y est le CTFE de 65:35 à 70:30 de 3 à 3,5 % A31 X est le TrFE, Y est le CTFE de 65:35 à 70:30 de 3,5 à 4 % A32 X est le TrFE, Y est le CTFE de 65:35 à 70:30 de 4 à 4,5 % A33 X est le TrFE, Y est le CTFE de 65:35 à 70:30 de 4,5 à 5 % A34 X est le TrFE, Y est le CTFE de 65:35 à 70:30 de 5 à 5,5 % A35 X est le TrFE, Y est le CTFE de 65:35 à 70:30 de 5,5 à 6 % A36 X est le TrFE, Y est le CTFE de 65:35 à 70:30 de 6 à 6,5 % A37 X est le TrFE, Y est le CTFE de 70:30 à 75:25 de 0,5 à 1 % A38 X est le TrFE, Y est le CTFE de 70:30 à 75:25 de 1 à 1,5 % A39 X est le TrFE, Y est le CTFE de 70:30 à 75:25 de 1,5 à 2 % A40 X est le TrFE, Y est le CTFE de 70:30 à 75:25 de 2 à 2,5 % A41 X est le TrFE, Y est le CTFE de 70:30 à 75:25 de 2,5 à 3 % A42 X est le TrFE, Y est le CTFE de 70:30 à 75:25 de 3 à 3,5 % A43 X est le TrFE, Y est le CTFE de 70:30 à 75:25 de 3,5 à 4 % A44 X est le TrFE, Y est le CTFE de 70:30 à 75:25 de 4 à 4,5 % A45 X est le TrFE, Y est le CTFE de 70:30 à 75:25 de 4,5 à 5 % A46 X est le TrFE, Y est le CTFE de 70:30 à 75:25 de 5 à 5,5 % A47 X est le TrFE, Y est le CTFE de 70:30 à 75:25 de 5,5 à 6 % A48 X est le TrFE, Y est le CTFE de 70:30 à 75:25 de 6 à 6,5 % A49 X est le TrFE, Y est le CTFE de 75:25 à 80:20 de 0,5 à 1 % A50 X est le TrFE, Y est le CTFE de 75:25 à 80:20 de 1 à 1,5 % A51 X est le TrFE, Y est le CTFE de 75:25 à 80:20 de 1,5 à 2 % A52 X est le TrFE, Y est le CTFE de 75:25 à 80:20 de 2 à 2,5 % A53 X est le TrFE, Y est le CTFE de 75:25 à 80:20 de 2,5 à 3 % A54 X est le TrFE, Y est le CTFE de 75:25 à 80:20 de 3 à 3,5 % A55 X est le TrFE, Y est le CTFE de 75:25 à 80:20 de 3,5 à 4 % A56 X est le TrFE, Y est le CTFE de 75:25 à 80:20 de 4 à 4,5 % A57 X est le TrFE, Y est le CTFE de 75:25 à 80:20 de 4,5 à 5 % A58 X est le TrFE, Y est le CTFE de 75:25 à 80:20 de 5 à 5,5 % A59 X est le TrFE, Y est le CTFE de 75:25 à 80:20 de 5,5 à 6 % A60 X est le TrFE, Y est le CTFE de 75:25 à 80:20 de 6 à 6,5 % Poly mère N° Nature des monomères de Rapport Teneur en Y départ VDF:X B1 X est le TFE, Y est le CTFE de 55:45 à 60:40 de 0,5 à 1 % B2 X est le TFE, Y est le CTFE de 55:45 à 60:40 de 1 à 1,5 % B3 X est le TFE, Y est le CTFE de 55:45 à 60:40 de 1,5 à 2 % B4 X est le TFE, Y est le CTFE de 55:45 à 60:40 de 2 à 2,5 % B5 X est le TFE, Y est le CTFE de 55:45 à 60:40 de 2,5 à 3 % B6 X est le TFE, Y est le CTFE de 55:45 à 60:40 de 3 à 3,5 % B7 X est le TFE, Y est le CTFE de 55:45 à 60:40 de 3,5 à 4 % B8 X est le TFE, Y est le CTFE de 55:45 à 60:40 de 4 à 4,5 % B9 X est le TFE, Y est le CTFE de 55:45 à 60:40 de 4,5 à 5 % B10 X est le TFE, Y est le CTFE de 55:45 à 60:40 de 5 à 5,5 % B11 X est le TFE, Y est le CTFE de 55:45 à 60:40 de 5,5 à 6% B12 X est le TFE, Y est le CTFE de 55:45 à 60:40 de 6 à 6,5 % B13 X est le TFE, Y est le CTFE de 60:40 à 65:35 de 0,5 à 1 % B14 X est le TFE, Y est le CTFE de 60:40 à 65:35 de 1 à 1,5 % B15 X est le TFE, Y est le CTFE de 60:40 à 65:35 de 1,5 à 2 % B16 X est le TFE, Y est le CTFE de 60:40 à 65:35 de 2 à 2,5 % B17 X est le TFE, Y est le CTFE de 60:40 à 65:35 de 2,5 à 3 % B18 X est le TFE, Y est le CTFE de 60:40 à 65:35 de 3 à 3,5 % B19 X est le TFE, Y est le CTFE de 60:40 à 65:35 de 3,5 à 4% B20 X est le TFE, Y est le CTFE de 60:40 à 65:35 de 4 à 4,5 % B21 X est le TFE, Y est le CTFE de 60:40 à 65:35 de 4,5 à 5 % B22 X est le TFE, Y est le CTFE de 60:40 à 65:35 de 5 à 5,5 % B23 X est le TFE, Y est le CTFE de 60:40 à 65:35 de 5,5 à 6 % B24 X est le TFE, Y est le CTFE de 60:40 à 65:35 de 6 à 6,5 % B25 X est le TFE, Y est le CTFE de 65:35 à 70:30 de 0,5 à 1 % B26 X est le TFE, Y est le CTFE de 65:35 à 70:30 de 1 à 1,5 % B27 X est le TFE, Y est le CTFE de 65:35 à 70:30 de 1,5 à 2 % B28 X est le TFE, Y est le CTFE de 65:35 à 70:30 de 2 à 2,5 % B29 X est le TFE, Y est le CTFE de 65:35 à 70:30 de 2,5 à 3 % B30 X est le TFE, Y est le CTFE de 65:35 à 70:30 de 3 à 3,5 % B31 X est le TFE, Y est le CTFE de 65:35 à70:30 de 3,5 à 4 % B32 X est le TFE, Y est le CTFE de 65:35 à 70:30 de 4 à 4,5 % B33 X est le TFE, Y est le CTFE de 65:35 à 70:30 de 4,5 à 5 % B34 X est le TFE, Y est le CTFE de 65:35 à 70:30 de 5 à 5,5 % B35 X est le TFE, Y est le CTFE de 65:35 à 70:30 de 5,5 à 6 % Poly mère N° Nature des monomères de Rapport Teneur en Y départ VDF:X B36 X est le TFE, Y est le CTFE de 65:35 à 70:30 de 6 à 6,5 % B37 X est le TFE, Y est le CTFE de 70:30 à 75:25 de 0,5 à 1 % B38 X est le TFE, Y est le CTFE de 70:30 à 75:25 de 1 à 1,5 % B39 X est le TFE, Y est le CTFE de 70:30 à 75:25 de 1,5 à 2 % B40 X est le TFE, Y est le CTFE de 70:30 à 75:25 de 2 à 2,5 % B41 X est le TFE, Y est le CTFE de 70:30 à 75:25 de 2,5 à 3 % B42 X est le TFE, Y est le CTFE de 70:30 à 75:25 de 3 à 3,5 % B43 X est le TFE, Y est le CTFE de 70:30 à 75:25 de 3,5 à 4 % B44 X est le TFE, Y est le CTFE de 70:30 à 75:25 de 4 à 4,5 % B45 X est le TFE, Y est le CTFE de 70:30 à 75:25 de 4,5 à 5 % B46 X est le TFE, Y est le CTFE de 70:30 à 75:25 de 5 à 5,5 % B47 X est le TFE, Y est le CTFE de 70:30 à 75:25 de 5,5 à 6 % B48 X est le TFE, Y est le CTFE de 70:30 à 75:25 de 6 à 6,5 % B49 X est le TFE, Y est le CTFE de 75:25 à 80:20 de 0,5 à 1 % B50 X est le TFE, Y est le CTFE de 75:25 à 80:20 de 1 à 1,5 % B51 X est le TFE, Y est le CTFE de 75:25 à 80:20 de 1,5 à 2% B52 X est le TFE, Y est le CTFE de 75:25 à 80:20 de 2 à 2,5 % B53 X est le TFE, Y est le CTFE de 75:25 à 80:20 de 2,5 à 3 % B54 X est le TFE, Y est le CTFE de 75:25 à 80:20 de 3 à 3,5 % B55 X est le TFE, Y est le CTFE de 75:25 à 80:20 de 3,5 à 4 % B56 X est le TFE, Y est le CTFE de 75:25 à 80:20 de 4 à 4,5 % B57 X est le TFE, Y est le CTFE de 75:25 à 80:20 de 4,5 à 5 % B58 X est le TFE, Y est le CTFE de 75:25 à 80:20 de 5 à 5,5 % B59 X est le TFE, Y est le CTFE de 75:25 à 80:20 de 5,5 à 6 % B60 X est le TFE, Y est le CTFE de 75:25 à 80:20 de 6 à 6,5 % Cl X est le TrFE, Y est le CFE de 55:45 à 60:40 de 0,5 à 1 % C2 X est le TrFE, Y est le CFE de 55:45 à 60:40 de 1 à 1,5 % C3 X est le TrFE, Y est le CFE de 55:45 à 60:40 de 1,5 à 2 % C4 X est le TrFE, Y est le CFE de 55:45 à 60:40 de 2 à 2,5 % C5 X est le TrFE, Y est le CFE de 55:45 à 60:40 de 2,5 à 3 % C6 X est le TrFE, Y est le CFE de 55:45 à 60:40 de 3 à 3,5 % C7 X est le TrFE, Y est le CFE de 55:45 à 60:40 de 3,5 à 4 % C8 X est le TrFE, Y est le CFE de 55:45 à 60:40 de 4 à 4,5 % C9 X est le TrFE, Y est le CFE de 55:45 à 60:40 de 4,5 à 5 % C10 X est le TrFE, Y est le CFE de 55:45 à 60:40 de 5 à 5,5 % Poly mère N° Nature des monomères de Rapport Teneur en Y départ VDF:X C11 X est le TrFE, Y est le CFE de 55:45 à 60:40 de 5,5 à 6% C12 X est le TrFE, Y est le CFE de 55:45 à 60:40 de 6 à 6,5 % C13 X est le TrFE, Y est le CFE de 60:40 à 65:35 de 0,5 à 1 % C14 X est le TrFE, Y est le CFE de 60:40 à 65:35 de 1 à 1,5 % C15 X est le TrFE, Y est le CFE de 60:40 à 65:35 de 1,5 à 2% C16 X est le TrFE, Y est le CFE de 60:40 à 65:35 de 2 à 2,5 % C17 X est le TrFE, Y est le CFE de 60:40 à 65:35 de 2,5 à 3 % C18 X est le TrFE, Y est le CFE de 60:40 à 65:35 de 3 à 3,5 % C19 X est le TrFE, Y est le CFE de 60:40 à 65:35 de 3,5 à 4 % C20 X est le TrFE, Y est le CFE de 60:40 à 65:35 de 4 à 4,5 % C21 X est le TrFE, Y est le CFE de 60:40 à 65:35 de 4,5 à 5 % C22 X est le TrFE, Y est le CFE de 60:40 à 65:35 de 5 à 5,5 % C23 X est le TrFE, Y est le CFE de 60:40 à 65:35 de 5,5 à 6 % C24 X est le TrFE, Y est le CFE de 60:40 à 65:35 de 6 à 6,5 % C25 X est le TrFE, Y est le CFE de 65:35 à 70:30 de 0,5 à 1 % C26 X est le TrFE, Y est le CFE de 65:35 à 70:30 de 1 à 1,5 % C27 X est le TrFE, Y est le CFE de 65:35 à 70:30 de 1,5 à 2 % C28 X est le TrFE, Y est le CFE de 65:35 à 70:30 de 2 à 2,5 % C29 X est le TrFE, Y est le CFE de 65:35 à 70:30 de 2,5 à 3 % C30 X est le TrFE, Y est le CFE de 65:35 à 70:30 de 3 à 3,5 % C31 X est le TrFE, Y est le CFE de 65:35 à 70:30 de 3,5 à 4 % C32 X est le TrFE, Y est le CFE de 65:35 à 70:30 de 4 à 4,5 % C33 X est le TrFE, Y est le CFE de 65:35 à 70:30 de 4,5 à 5 % C34 X est le TrFE, Y est le CFE de 65:35 à 70:30 de 5 à 5,5 % C35 X est le TrFE, Y est le CFE de 65:35 à 70:30 de 5,5 à 6 % C36 X est le TrFE, Y est le CFE de 65:35 à 70:30 de 6 à 6,5 % C37 X est le TrFE, Y est le CFE de 70:30 à 75:25 de 0,5 à 1 % C38 X est le TrFE, Y est le CFE de 70:30 à 75:25 de 1 à 1,5 % C39 X est le TrFE, Y est le CFE de 70:30 à 75:25 de 1,5 à 2 % C40 X est le TrFE, Y est le CFE de 70:30 à 75:25 de 2 à 2,5 % C41 X est le TrFE, Y est le CFE de 70:30 à 75:25 de 2,5 à 3 % C42 X est le TrFE, Y est le CFE de 70:30 à 75:25 de 3 à 3,5 % C43 X est le TrFE, Y est le CFE de 70:30 à 75:25 de 3,5 à 4 % C44 X est le TrFE, Y est le CFE de 70:30 à 75:25 de 4 à 4,5 % C45 X est le TrFE, Y est le CFE de 70:30 à 75:25 de 4,5 à 5 % Poly mère N° Nature des monomères de Rapport Teneur en Y départ VDF:X C46 X est le TrFE, Y est le CFE de 70:30 à 75:25 de 5 à 5,5 % C47 X est le TrFE, Y est le CFE de 70:30 à 75:25 de 5,5 à 6 % C48 X est le TrFE, Y est le CFE de 70:30 à 75:25 de 6 à 6,5 % C49 X est le TrFE, Y est le CFE de 75:25 à 80:20 de 0,5 à 1 % C50 X est le TrFE, Y est le CFE de 75:25 à 80:20 de 1 à 1,5 % C51 X est le TrFE, Y est le CFE de 75:25 à 80:20 de 1,5 à 2% C52 X est le TrFE, Y est le CFE de 75:25 à 80:20 de 2 à 2,5 % C53 X est le TrFE, Y est le CFE de 75:25 à 80:20 de 2,5 à 3 % C54 X est le TrFE, Y est le CFE de 75:25 à 80:20 de 3 à 3,5 % C55 X est le TrFE, Y est le CFE de 75:25 à 80:20 de 3,5 à 4 % C56 X est le TrFE, Y est le CFE de 75:25 à 80:20 de 4 à 4,5 % C57 X est le TrFE, Y est le CFE de 75:25 à 80:20 de 4,5 à 5 % C58 X est le TrFE, Y est le CFE de 75:25 à 80:20 de 5 à 5,5 % C59 X est le TrFE, Y est le CFE de 75:25 à 80:20 de 5,5 à 6 % C60 X est le TrFE, Y est le CFE de 75:25 à 80:20 de 6 à 6,5 % Dl X est le TFE, Y est le CFE de 55:45 à 60:40 de 0,5 à 1 % D2 X est le TFE, Y est le CFE de 55:45 à 60:40 de 1 à 1,5 % D3 X est le TFE, Y est le CFE de 55:45 à 60:40 de 1,5 à 2% D4 X est le TFE, Y est le CFE de 55:45 à 60:40 de 2 à 2,5 % D5 X est le TFE, Y est le CFE de 55:45 à 60:40 de 2,5 à 3 % D6 X est le TFE, Y est le CFE de 55:45 à 60:40 de 3 à 3,5 % D7 X est le TFE, Y est le CFE de 55:45 à 60:40 de 3,5 à 4% D8 X est le TFE, Y est le CFE de 55:45 à 60:40 de 4 à 4,5 % D9 X est le TFE, Y est le CFE de 55:45 à 60:40 de 4,5 à 5 % D10 X est le TFE, Y est le CFE de 55:45 à 60:40 de 5 à 5,5 % Dll X est le TFE, Y est le CFE de 55:45 à 60:40 de 5,5 à 6% D12 X est le TFE, Y est le CFE de 55:45 à 60:40 de 6 à 6,5 % D13 X est le TFE, Y est le CFE de 60:40 à 65:35 de 0,5 à 1 % D14 X est le TFE, Y est le CFE de 60:40 à 65:35 de 1 à 1,5 % D15 X est le TFE, Y est le CFE de 60:40 à 65:35 de 1,5 à 2% D16 X est le TFE, Y est le CFE de 60:40 à 65:35 de 2 à 2,5 % D17 X est le TFE, Y est le CFE de 60:40 à 65:35 de 2,5 à 3 % D18 X est le TFE, Y est le CFE de 60:40 à 65:35 de 3 à 3,5 % D19 X est le TFE, Y est le CFE de 60:40 à 65:35 de 3,5 à 4 % D20 X est le TFE, Y est le CFE de 60:40 à 65:35 de 4 à 4,5 % Poly mère N° Nature des monomères de Rapport Teneur en Y départ VDF:X D21 X est le TFE, Y est le CFE de 60:40 à 65:35 de 4,5 à 5 % D22 X est le TFE, Y est le CFE de 60:40 à 65:35 de 5 à 5,5 % D23 X est le TFE, Y est le CFE de 60:40 à 65:35 de 5,5 à 6 % D24 X est le TFE, Y est le CFE de 60:40 à 65:35 de 6 à 6,5 % D25 X est le TFE, Y est le CFE de 65:35 à 70:30 de 0,5 à 1 % D26 X est le TFE, Y est le CFE de 65:35 à 70:30 de 1 à 1,5 % D27 X est le TFE, Y est le CFE de 65:35 à 70:30 de 1,5 à 2 % D28 X est le TFE, Y est le CFE de 65:35 à 70:30 de 2 à 2,5 % D29 X est le TFE, Y est le CFE de 65:35 à 70:30 de 2,5 à 3 % D30 X est le TFE, Y est le CFE de 65:35 à 70:30 de 3 à 3,5 % D31 X est le TFE, Y est le CFE de 65:35 à70:30 de 3,5 à 4 % D32 X est le TFE, Y est le CFE de 65:35 à 70:30 de 4 à 4,5 % D33 X est le TFE, Y est le CFE de 65:35 à 70:30 de 4,5 à 5 % D34 X est le TFE, Y est le CFE de 65:35 à 70:30 de 5 à 5,5 % D35 X est le TFE, Y est le CFE de 65:35 à 70:30 de 5,5 à 6 % D36 X est le TFE, Y est le CFE de 65:35 à 70:30 de 6 à 6,5 % D37 X est le TFE, Y est le CFE de 70:30 à 75:25 de 0,5 à 1 % D38 X est le TFE, Y est le CFE de 70:30 à 75:25 de 1 à 1,5 % D39 X est le TFE, Y est le CFE de 70:30 à 75:25 de 1,5 à 2 % D40 X est le TFE, Y est le CFE de 70:30 à 75:25 de 2 à 2,5 % D41 X est le TFE, Y est le CFE de 70:30 à 75:25 de 2,5 à 3 % D42 X est le TFE, Y est le CFE de 70:30 à 75:25 de 3 à 3,5 % D43 X est le TFE, Y est le CFE de 70:30 à 75:25 de 3,5 à 4 % D44 X est le TFE, Y est le CFE de 70:30 à 75:25 de 4 à 4,5 % D45 X est le TFE, Y est le CFE de 70:30 à 75:25 de 4,5 à 5 % D46 X est le TFE, Y est le CFE de 70:30 à 75:25 de 5 à 5,5 % D47 X est le TFE, Y est le CFE de 70:30 à 75:25 de 5,5 à 6 % D48 X est le TFE, Y est le CFE de 70:30 à 75:25 de 6 à 6,5 % D49 X est le TFE, Y est le CFE de 75:25 à 80:20 de 0,5 à 1 % D50 X est le TFE, Y est le CFE de 75:25 à 80:20 de 1 à 1,5 % D51 X est le TFE, Y est le CFE de 75:25 à 80:20 de 1,5 à 2% D52 X est le TFE, Y est le CFE de 75:25 à 80:20 de 2 à 2,5 % D53 X est le TFE, Y est le CFE de 75:25 à 80:20 de 2,5 à 3 % D54 X est le TFE, Y est le CFE de 75:25 à 80:20 de 3 à 3,5 % D55 X est le TFE, Y est le CFE de 75:25 à 80:20 de 3,5 à 4 % Poly mère N° Nature des monomères de Rapport Teneur en Y départ VDF:X D56 X est le TFE, Y est le CFE de 75:25 à 80:20 de 4 à 4,5 % D57 X est le TFE, Y est le CFE de 75:25 à 80:20 de 4,5 à 5 % D58 X est le TFE, Y est le CFE de 75:25 à 80:20 de 5 à 5,5 % D59 X est le TFE, Y est le CFE de 75:25 à 80:20 de 5,5 à 6 % D60 X est le TFE, Y est le CFE de 75:25 à 80:20 de 6 à 6,5 % El X est le TrFE, Y est le HFP de 55:45 à 60:40 de 0,5 à 1 % E2 X est le TrFE, Y est le HFP de 55:45 à 60:40 de 1 à 1,5 % E3 X est le TrFE, Y est le HFP de 55:45 à 60:40 de 1,5 à 2% E4 X est le TrFE, Y est le HFP de 55:45 à 60:40 de 2 à 2,5 % E5 X est le TrFE, Y est le HFP de 55:45 à 60:40 de 2,5 à 3 % E6 X est le TrFE, Y est le HFP de 55:45 à 60:40 de 3 à 3,5 % E7 X est le TrFE, Y est le HFP de 55:45 à 60:40 de 3,5 à 4% E8 X est le TrFE, Y est le HFP de 55:45 à 60:40 de 4 à 4,5 % E9 X est le TrFE, Y est le HFP de 55:45 à 60:40 de 4,5 à 5 % El0 X est le TrFE, Y est le HFP de 55:45 à 60:40 de 5 à 5,5 % El 1 X est le TrFE, Y est le HFP de 55:45 à 60:40 de 5,5 à 6% E12 X est le TrFE, Y est le HFP de 55:45 à 60:40 de 6 à 6,5 % E13 X est le TrFE, Y est le HFP de 60:40 à 65:35 de 0,5 à 1 % E14 X est le TrFE, Y est le HFP de 60:40 à 65:35 de 1 à 1,5 % E15 de 60:40 à 65:35 de 1,5 à 2 % X est le TrFE, Y est le HFP E16 X est le TrFE, Y est le HFP de 60:40 à 65:35 de 2 à 2,5 % E17 X est le TrFE, Y est le HFP de 60:40 à 65:35 de 2,5 à 3 % E18 X est le TrFE, Y est le HFP de 60:40 à 65:35 de 3 à 3,5 % E19 X est le TrFE, Y est le HFP de 60:40 à 65:35 de 3,5 à 4 % E20 X est le TrFE, Y est le HFP de 60:40 à 65:35 de 4 à 4,5 % E21 X est le TrFE, Y est le HFP de 60:40 à 65:35 de 4,5 à 5 % E22 X est le TrFE, Y est le HFP de 60:40 à 65:35 de 5 à 5,5 % E23 X est le TrFE, Y est le HFP de 60:40 à 65:35 de 5,5 à 6 % E24 X est le TrFE, Y est le HFP de 60:40 à 65:35 de 6 à 6,5 % E25 X est le TrFE, Y est le HFP de 65:35 à 70:30 de 0,5 à 1 % E26 X est le TrFE, Y est le HFP de 65:35 à 70:30 de 1 à 1,5 % E27 X est le TrFE, Y est le HFP de 65:35 à 70:30 de 1,5 à 2 % E28 X est le TrFE, Y est le HFP de 65:35 à 70:30 de 2 à 2,5 % E29 X est le TrFE, Y est le HFP de 65:35 à 70:30 de 2,5 à 3 % E30 X est le TrFE, Y est le HFP de 65:35 à 70:30 de 3 à 3,5 % Poly mère N° Nature des monomères de Rapport Teneur en Y départ VDF:X E31 X est le TrFE, Y est le HFP de 65:35 à 70:30 de 3,5 à 4 % E32 X est le TrFE, Y est le HFP de 65:35 à 70:30 de 4 à 4,5 % E33 X est le TrFE, Y est le HFP de 65:35 à 70:30 de 4,5 à 5 % E34 X est le TrFE, Y est le HFP de 65:35 à 70:30 de 5 à 5,5 % E35 X est le TrFE, Y est le HFP de 65:35 à 70:30 de 5,5 à 6 % E36 X est le TrFE, Y est le HFP de 65:35 à 70:30 de 6 à 6,5 % E37 X est le TrFE, Y est le HFP de 70:30 à 75:25 de 0,5 à 1 % E38 X est le TrFE, Y est le HFP de 70:30 à 75:25 de 1 à 1,5 % E39 X est le TrFE, Y est le HFP de 70:30 à 75:25 de 1,5 à 2 °A E40 X est le TrFE, Y est le HFP de 70:30 à 75:25 de 2 à 2,5 % E41 X est le TrFE, Y est le HFP de 70:30 à 75:25 de 2,5 à 3 % E42 X est le TrFE, Y est le HFP de 70:30 à 75:25 de 3 à 3,5 % E43 X est le TrFE, Y est le HFP de 70:30 à 75:25 de 3,5 à 4 % E44 X est le TrFE, Y est le HFP de 70:30 à 75:25 de 4 à 4,5 % E45 X est le TrFE, Y est le HFP de 70:30 à 75:25 de 4,5 à 5 % E46 X est le TrFE, Y est le HFP de 70:30 à 75:25 de 5 à 5,5 % E47 X est le TrFE, Y est le HFP de 70:30 à 75:25 de 5,5 à 6 % E48 X est le TrFE, Y est le HFP de 70:30 à 75:25 de 6 à 6,5 % E49 X est le TrFE, Y est le HFP de 75:25 à 80:20 de 0,5 à 1 % E50 X est le TrFE, Y est le HFP de 75:25 à 80:20 de 1 à 1,5 % E51 X est le TrFE, Y est le HFP de 75:25 à 80:20 de 1,5 à 2 % E52 X est le TrFE, Y est le HFP de 75:25 à 80:20 de 2 à 2,5 % E53 X est le TrFE, Y est le HFP de 75:25 à 80:20 de 2,5 à 3 % E54 X est le TrFE, Y est le HFP de 75:25 à 80:20 de 3 à 3,5 % E55 X est le TrFE, Y est le HFP de 75:25 à 80:20 de 3,5 à 4 % E56 X est le TrFE, Y est le HFP de 75:25 à 80:20 de 4 à 4,5 % E57 X est le TrFE, Y est le HFP de 75:25 à 80:20 de 4,5 à 5 % E58 X est le TrFE, Y est le HFP de 75:25 à 80:20 de 5 à 5,5 % E59 X est le TrFE, Y est le HFP de 75:25 à 80:20 de 5,5 à 6 % E60 X est le TrFE, Y est le HFP de 75:25 à 80:20 de 6 à 6,5 % Fi de 55:45 à 60:40 de 0,5 à 1 % X est le TFE, Y est le HFP F2 de 55:45 à 60:40 de 1 à 1,5 % X est le TFE, Y est le HFP F3 de 55:45 à 60:40 de 1,5 à 2 % X est le TFE, Y est le HFP F4 de 55:45 à 60:40 de 2 à 2,5 % X est le TFE, Y est le HFP F5 de 55:45 à 60:40 de 2,5 à 3 % X est le TFE, Y est le HFP Poly mère N° Nature des monomères de Rapport Teneur en Y départ VDF:X F6 de 55:45 à 60:40 de 3 à 3,5 % X est le TFE, Y est le HFP F7 de 55:45 à 60:40 de 3,5 à 4 % X est le TFE, Y est le HFP F8 de 55:45 à 60:40 de 4 à 4,5 % X est le TFE, Y est le HFP F9 de 55:45 à 60:40 de 4,5 à 5 % X est le TFE, Y est le HFP F10 de 55:45 à 60:40 de 5 à 5,5 % X est le TFE, Y est le HFP Fil de 55:45 à 60:40 de 5,5 à 6% X est le TFE, Y est le HFP F12 de 55:45 à 60:40 de 6 à 6,5 % X est le TFE, Y est le HFP F13 de 60:40 à 65:35 de 0,5 à 1 % X est le TFE, Y est le HFP F14 de 60:40 à 65:35 de 1 à 1,5 % X est le TFE, Y est le HFP F15 de 60:40 à 65:35 de 1,5 à 2% X est le TFE, Y est le HFP F16 de 60:40 à 65:35 de 2 à 2,5 % X est le TFE, Y est le HFP F17 de 60:40 à 65:35 de 2,5 à 3 % X est le TFE, Y est le HFP F18 de 60:40 à 65:35 de 3 à 3,5 % X est le TFE, Y est le HFP F19 de 60:40 à 65:35 de 3,5 à 4% X est le TFE, Y est le HFP F20 de 60:40 à 65:35 de 4 à 4,5 % X est le TFE, Y est le HFP F21 de 60:40 à 65:35 de 4,5 à 5 % X est le TFE, Y est le HFP F22 de 60:40 à 65:35 de 5 à 5,5 % X est le TFE, Y est le HFP F23 de 60:40 à 65:35 de 5,5 à 6% X est le TFE, Y est le HFP F24 de 60:40 à 65:35 de 6 à 6,5 % X est le TFE, Y est le HFP F25 de 65:35 à 70:30 de 0,5 à 1 % X est le TFE, Y est le HFP F26 de 65:35 à 70:30 de 1 à 1,5 % X est le TFE, Y est le HFP F27 de 65:35 à 70:30 de 1,5 à 2 % X est le TFE, Y est le HFP F28 de 65:35 à 70:30 de 2 à 2,5 % X est le TFE, Y est le HFP F29 de 65:35 à 70:30 de 2,5 à 3 % X est le TFE, Y est le HFP F30 de 65:35 à 70:30 de 3 à 3,5 % X est le TFE, Y est le HFP F31 de 65:35 à 70:30 de 3,5 à 4% X est le TFE, Y est le HFP F32 de 65:35 à 70:30 de 4 à 4,5 % X est le TFE, Y est le HFP F33 de 65:35 à 70:30 de 4,5 à 5 % X est le TFE, Y est le HFP F34 de 65:35 à 70:30 de 5 à 5,5 % X est le TFE, Y est le HFP F35 de 65:35 à 70:30 de 5,5 à 6% X est le TFE, Y est le HFP F36 de 65:35 à 70:30 de 6 à 6,5 % X est le TFE, Y est le HFP F37 de 70:30 à 75:25 de 0,5 à 1 % X est le TFE, Y est le HFP F38 de 70:30 à 75:25 de 1 à 1,5 % X est le TFE, Y est le HFP F39 de 70:30 à 75:25 de 1,5 à 2 % X est le TFE, Y est le HFP F40 de 70:30 à 75:25 de 2 à 2,5 % X est le TFE, Y est le HFP Poly mère N° Nature des monomères de Rapport Teneur en Y départ VDF:X F41 de 70:30 à 75:25 de 2,5 à 3 % X est le TFE, Y est le HFP F42 de 70:30 à 75:25 de 3 à 3,5 % X est le TFE, Y est le HFP F43 de 70:30 à 75:25 de 3,5 à 4% X est le TFE, Y est le HFP F44 de 70:30 à 75:25 de 4 à 4,5 % X est le TFE, Y est le HFP F45 de 70:30 à 75:25 de 4,5 à 5 % X est le TFE, Y est le HFP F46 de 70:30 à 75:25 de 5 à 5,5 % X est le TFE, Y est le HFP F47 de 70:30 à 75:25 de 5,5 à 6% X est le TFE, Y est le HFP F48 de 70:30 à 75:25 de 6 à 6,5 % X est le TFE, Y est le HFP F49 de 75:25 à 80:20 de 0,5 à 1 % X est le TFE, Y est le HFP F50 de 75:25 à 80:20 de 1 à 1,5 % X est le TFE, Y est le HFP F51 de 75:25 à 80:20 de 1,5 à 2 % X est le TFE, Y est le HFP F52 de 75:25 à 80:20 de 2 à 2,5 % X est le TFE, Y est le HFP F53 de 75:25 à 80:20 de 2,5 à 3 % X est le TFE, Y est le HFP F54 de 75:25 à 80:20 de 3 à 3,5 % X est le TFE, Y est le HFP F55 de 75:25 à 80:20 de 3,5 à 4 % X est le TFE, Y est le HFP F56 de 75:25 à 80:20 de 4 à 4,5 % X est le TFE, Y est le HFP F57 de 75:25 à 80:20 de 4,5 à 5 % X est le TFE, Y est le HFP F58 de 75:25 à 80:20 de 5 à 5,5 % X est le TFE, Y est le HFP F59 de 75:25 à 80:20 de 5,5 à 6% X est le TFE, Y est le HFP F60 de 75:25 à 80:20 de 6 à 6,5 % X est le TFE, Y est le HFP G1 X est le TrFE, Y est le VF de 55:45 à 60:40 de 0,5 à 1 % G2 X est le TrFE, Y est le VF de 55:45 à 60:40 de 1 à 1,5 % G3 X est le TrFE, Y est le VF de 55:45 à 60:40 de 1,5 à 2% G4 X est le TrFE, Y est le VF de 55:45 à 60:40 de 2 à 2,5 % G5 X est le TrFE, Y est le VF de 55:45 à 60:40 de 2,5 à 3 % G6 X est le TrFE, Y est le VF de 55:45 à 60:40 de 3 à 3,5 % G7 X est le TrFE, Y est le VF de 55:45 à 60:40 de 3,5 à 4% G8 X est le TrFE, Y est le VF de 55:45 à 60:40 de 4 à 4,5 % G9 X est le TrFE, Y est le VF de 55:45 à 60:40 de 4,5 à 5 % G10 X est le TrFE, Y est le VF de 55:45 à 60:40 de 5 à 5,5 % Gll X est le TrFE, Y est le VF de 55:45 à 60:40 de 5,5 à 6% G12 X est le TrFE, Y est le VF de 55:45 à 60:40 de 6 à 6,5 % G13 X est le TrFE, Y est le VF de 60:40 à 65:35 de 0,5 à 1 % G14 X est le TrFE, Y est le VF de 60:40 à 65:35 de 1 à 1,5 % G15 X est le TrFE, Y est le VF de 60:40 à 65:35 de 1,5 à 2 % Poly mère N° Nature des monomères de Rapport Teneur en Y départ VDF:X G16 X est le TrFE, Y est le VF de 60:40 à 65:35 de 2 à 2,5 % G17 X est le TrFE, Y est le VF de 60:40 à 65:35 de 2,5 à 3 % G18 X est le TrFE, Y est le VF de 60:40 à 65:35 de 3 à 3,5 % G19 X est le TrFE, Y est le VF de 60:40 à 65:35 de 3,5 à 4 % G20 X est le TrFE, Y est le VF de 60:40 à 65:35 de 4 à 4,5 % G21 X est le TrFE, Y est le VF de 60:40 à 65:35 de 4,5 à 5 % G22 X est le TrFE, Y est le VF de 60:40 à 65:35 de 5 à 5,5 % G23 X est le TrFE, Y est le VF de 60:40 à 65:35 de 5,5 à 6 % G24 X est le TrFE, Y est le VF de 60:40 à 65:35 de 6 à 6,5 % G25 X est le TrFE, Y est le VF de 65:35 à 70:30 de 0,5 à 1 % G26 X est le TrFE, Y est le VF de 65:35 à 70:30 de 1 à 1,5 % G27 X est le TrFE, Y est le VF de 65:35 à70:30 de 1,5 à 2 % G28 X est le TrFE, Y est le VF de 65:35 à 70:30 de 2 à 2,5 % G29 X est le TrFE, Y est le VF de 65:35 à 70:30 de 2,5 à 3 % G30 X est le TrFE, Y est le VF de 65:35 à70:30 de 3 à 3,5 % G31 X est le TrFE, Y est le VF de 65:35 à70:30 de 3,5 à 4 % G32 X est le TrFE, Y est le VF de 65:35 à 70:30 de 4 à 4,5 % G33 X est le TrFE, Y est le VF de 65:35 à 70:30 de 4,5 à 5 % G34 X est le TrFE, Y est le VF de 65:35 à70:30 de 5 à 5,5 % G35 X est le TrFE, Y est le VF de 65:35 à 70:30 de 5,5 à 6 % G36 X est le TrFE, Y est le VF de 65:35 à 70:30 de 6 à 6,5 % G37 X est le TrFE, Y est le VF de 70:30 à 75:25 de 0,5 à 1 % G38 X est le TrFE, Y est le VF de 70:30 à 75:25 delà 1,5% G39 X est le TrFE, Y est le VF de 70:30 à 75:25 de 1,5 à 2% G40 X est le TrFE, Y est le VF de 70:30 à 75:25 de 2 à 2,5 % G41 X est le TrFE, Y est le VF de 70:30 à 75:25 de 2,5 à 3 % G42 X est le TrFE, Y est le VF de 70:30 à 75:25 de 3 à 3,5 % G43 X est le TrFE, Y est le VF de 70:30 à 75:25 de 3,5 à 4 % G44 X est le TrFE, Y est le VF de 70:30 à 75:25 de 4 à 4,5 % G45 X est le TrFE, Y est le VF de 70:30 à 75:25 de 4,5 à 5 % G46 X est le TrFE, Y est le VF de 70:30 à 75:25 de 5 à 5,5 % G47 X est le TrFE, Y est le VF de 70:30 à 75:25 de 5,5 à 6 % G48 X est le TrFE, Y est le VF de 70:30 à 75:25 de 6 à 6,5 % G49 X est le TrFE, Y est le VF de 75:25 à 80:20 de 0,5 à 1 % G50 X est le TrFE, Y est le VF de 75:25 à 80:20 de 1 à 1,5 % Poly mère N° Nature des monomères de Rapport Teneur en Y départ VDF:X G51 X est le TrFE, Y est le VF de 75:25 à 80:20 de 1,5 à 2% G52 X est le TrFE, Y est le VF de 75:25 à 80:20 de 2 à 2,5 % G53 X est le TrFE, Y est le VF de 75:25 à 80:20 de 2,5 à 3 % G54 X est le TrFE, Y est le VF de 75:25 à 80:20 de 3 à 3,5 % G55 X est le TrFE, Y est le VF de 75:25 à 80:20 de 3,5 à 4 % G56 X est le TrFE, Y est le VF de 75:25 à 80:20 de 4 à 4,5 % G57 X est le TrFE, Y est le VF de 75:25 à 80:20 de 4,5 à 5 % G58 X est le TrFE, Y est le VF de 75:25 à 80:20 de 5 à 5,5 % G59 X est le TrFE, Y est le VF de 75:25 à 80:20 de 5,5 à 6 % G60 X est le TrFE, Y est le VF de 75:25 à 80:20 de 6 à 6,5 % H1 X est le TFE, Y est le VF de 55:45 à 60:40 de 0,5 à 1 % H2 X est le TFE, Y est le VF de 55:45 à 60:40 de 1 à 1,5 % H3 X est le TFE, Y est le VF de 55:45 à 60:40 de 1,5 à 2% H4 X est le TFE, Y est le VF de 55:45 à 60:40 de 2 à 2,5 % H5 X est le TFE, Y est le VF de 55:45 à 60:40 de 2,5 à 3 % H6 X est le TFE, Y est le VF de 55:45 à 60:40 de 3 à 3,5 % H7 X est le TFE, Y est le VF de 55:45 à 60:40 de 3,5 à 4% H8 X est le TFE, Y est le VF de 55:45 à 60:40 de 4 à 4,5 % H9 X est le TFE, Y est le VF de 55:45 à 60:40 de 4,5 à 5 % H10 X est le TFE, Y est le VF de 55:45 à 60:40 de 5 à 5,5 % H11 X est le TFE, Y est le VF de 55:45 à 60:40 de 5,5 à 6% H12 X est le TFE, Y est le VF de 55:45 à 60:40 de 6 à 6,5 % H13 X est le TFE, Y est le VF de 60:40 à 65:35 de 0,5 à 1 % H14 X est le TFE, Y est le VF de 60:40 à 65:35 de 1 à 1,5 % H15 X est le TFE, Y est le VF de 60:40 à 65:35 de 1,5 à 2% H16 X est le TFE, Y est le VF de 60:40 à 65:35 de 2 à 2,5 % H17 X est le TFE, Y est le VF de 60:40 à 65:35 de 2,5 à 3 % H18 X est le TFE, Y est le VF de 60:40 à 65:35 de 3 à 3,5 % H19 X est le TFE, Y est le VF de 60:40 à 65:35 de 3,5 à 4 % H20 X est le TFE, Y est le VF de 60:40 à 65:35 de 4 à 4,5 % H21 X est le TFE, Y est le VF de 60:40 à 65:35 de 4,5 à 5 % H22 X est le TFE, Y est le VF de 60:40 à 65:35 de 5 à 5,5 % H23 X est le TFE, Y est le VF de 60:40 à 65:35 de 5,5 à 6% H24 X est le TFE, Y est le VF de 60:40 à 65:35 de 6 à 6,5 % H25 X est le TFE, Y est le VF de 65:35 à 70:30 de 0,5 à 1 % Poly mère N° Nature des monomères de Rapport Teneur en Y départ VDF:X H26 X est le TFE, Y est le VF de 65:35 à 70:30 de 1 à 1,5 % H27 X est le TFE, Y est le VF de 65:35 à 70:30 de 1,5 à 2 % H28 X est le TFE, Y est le VF de 65:35 à 70:30 de 2 à 2,5 % H29 X est le TFE, Y est le VF de 65:35 à 70:30 de 2,5 à 3 % H30 X est le TFE, Y est le VF de 65:35 à 70:30 de 3 à 3,5 % H31 X est le TFE, Y est le VF de 65:35 à 70:30 de 3,5 à 4% H32 X est le TFE, Y est le VF de 65:35 à 70:30 de 4 à 4,5 % H33 X est le TFE, Y est le VF de 65:35 à 70:30 de 4,5 à 5 % H34 X est le TFE, Y est le VF de 65:35 à 70:30 de 5 à 5,5 % H35 X est le TFE, Y est le VF de 65:35 à 70:30 de 5,5 à 6% H36 X est le TFE, Y est le VF de 65:35 à 70:30 de 6 à 6,5 % H37 X est le TFE, Y est le VF de 70:30 à 75:25 de 0,5 à 1 % H38 X est le TFE, Y est le VF de 70:30 à 75:25 de 1 à 1,5 % H39 X est le TFE, Y est le VF de 70:30 à 75:25 de 1,5 à 2 % H40 X est le TFE, Y est le VF de 70:30 à 75:25 de 2 à 2,5 % H41 X est le TFE, Y est le VF de 70:30 à 75:25 de 2,5 à 3 % H42 X est le TFE, Y est le VF de 70:30 à 75:25 de 3 à 3,5 % H43 X est le TFE, Y est le VF de 70:30 à 75:25 de 3,5 à 4 % H44 X est le TFE, Y est le VF de 70:30 à 75:25 de 4 à 4,5 % H45 X est le TFE, Y est le VF de 70:30 à 75:25 de 4,5 à 5 % H46 X est le TFE, Y est le VF de 70:30 à 75:25 de 5 à 5,5 % H47 X est le TFE, Y est le VF de 70:30 à 75:25 de 5,5 à 6% H48 X est le TFE, Y est le VF de 70:30 à 75:25 de 6 à 6,5 % H49 X est le TFE, Y est le VF de 75:25 à 80:20 de 0,5 à 1 % H50 X est le TFE, Y est le VF de 75:25 à 80:20 de 1 à 1,5 % H51 X est le TFE, Y est le VF de 75:25 à 80:20 de 1,5 à 2 % H52 X est le TFE, Y est le VF de 75:25 à 80:20 de 2 à 2,5 % H53 X est le TFE, Y est le VF de 75:25 à 80:20 de 2,5 à 3 % H54 X est le TFE, Y est le VF de 75:25 à 80:20 de 3 à 3,5 % H55 X est le TFE, Y est le VF de 75:25 à 80:20 de 3,5 à 4% H56 X est le TFE, Y est le VF de 75:25 à 80:20 de 4 à 4,5 % H57 X est le TFE, Y est le VF de 75:25 à 80:20 de 4,5 à 5 % H58 X est le TFE, Y est le VF de 75:25 à 80:20 de 5 à 5,5 % H59 X est le TFE, Y est le VF de 75:25 à 80:20 de 5,5 à 6% H60 X est le TFE, Y est le VF de 75:25 à 80:20 de 6 à 6,5 % Poly mère N° Nature des monomères de Rapport Teneur en Y départ VDF:X Il X est le TrFE, Y est le 1234yf de 55:45 à 60:40 de 0,5 à 1 % 12 X est le TrFE, Y est le 1234yf de 55:45 à 60:40 de 1 à 1,5 % 13 X est le TrFE, Y est le 1234yf de 55:45 à 60:40 de 1,5 à 2 % 14 X est le TrFE, Y est le 1234yf de 55:45 à 60:40 de 2 à 2,5 % 15 X est le TrFE, Y est le 1234yf de 55:45 à 60:40 de 2,5 à 3 % 16 X est le TrFE, Y est le 1234yf de 55:45 à 60:40 de 3 à 3,5 % 17 X est le TrFE, Y est le 1234yf de 55:45 à 60:40 de 3,5 à 4 % 18 X est le TrFE, Y est le 1234yf de 55:45 à 60:40 de 4 à 4,5 % 19 X est le TrFE, Y est le 1234yf de 55:45 à 60:40 de 4,5 à 5 % I10 X est le TrFE, Y est le 1234yf de 55:45 à60:40 de 5 à5,5 % Iii X est le TrFE, Y est le 1234yf de 55:45 à60:40 de 5,5 à 6 % 112 X est le TrFE, Y est le 1234yf de 55:45 à 60:40 de 6 à 6,5 % 113 X est le TrFE, Y est le 1234yf de 60:40 à 65:35 de 0,5 à 1 % 114 X est le TrFE, Y est le 1234yf de 60:40 à 65:35 de 1 à 1,5 % 115 X est le TrFE, Y est le 1234yf de 60:40 à 65:35 de 1,5 à 2 % 116 X est le TrFE, Y est le 1234yf de 60:40 à 65:35 de 2 à 2,5 % 117 X est le TrFE, Y est le 1234yf de 60:40 à 65:35 de 2,5 à 3 % 118 X est le TrFE, Y est le 1234yf de 60:40 à 65:35 de 3 à 3,5 % 119 X est le TrFE, Y est le 1234yf de 60:40 à 65:35 de 3,5 à 4 % 120 X est le TrFE, Y est le 1234yf de 60:40 à 65:35 de 4 à 4,5 % 121 X est le TrFE, Y est le 1234yf de 60:40 à 65:35 de 4,5 à 5 % 122 X est le TrFE, Y est le 1234yf de 60:40 à 65:35 de 5 à 5,5 % 123 X est le TrFE, Y est le 1234yf de 60:40 à 65:35 de 5,5 à 6 % 124 X est le TrFE, Y est le 1234yf de 60:40 à 65:35 de 6 à 6,5 % 125 X est le TrFE, Y est le 1234yf de 65:35 à 70:30 de 0,5 à 1 % 126 X est le TrFE, Y est le 1234yf de 65:35 à 70:30 de 1 à 1,5 % 127 X est le TrFE, Y est le 1234yf de 65:35 à 70:30 de 1,5 à 2 % 128 X est le TrFE, Y est le 1234yf de 65:35 à 70:30 de 2 à 2,5 % 129 X est le TrFE, Y est le 1234yf de 65:35 à 70:30 de 2,5 à 3 % 130 X est le TrFE, Y est le 1234yf de 65:35 à 70:30 de 3 à 3,5 % 131 X est le TrFE, Y est le 1234yf de 65:35 à 70:30 de 3,5 à 4 % 132 X est le TrFE, Y est le 1234yf de 65:35 à 70:30 de 4 à 4,5 % 133 X est le TrFE, Y est le 1234yf de 65:35 à 70:30 de 4,5 à 5 % 134 X est le TrFE, Y est le 1234yf de 65:35 à 70:30 de 5 à 5,5 % 135 X est le TrFE, Y est le 1234yf de 65:35 à 70:30 de 5,5 à 6 % Poly mère N° Nature des monomères de Rapport Teneur en Y départ VDF:X 136 X est le TrFE, Y est le 1234yf de 65:35 à 70:30 de 6 à 6,5 % 137 X est le TrFE, Y est le 1234yf de 70:30 à 75:25 de 0,5 à 1 % 138 X est le TrFE, Y est le 1234yf de 70:30 à 75:25 de 1 à 1,5 % 139 X est le TrFE, Y est le 1234yf de 70:30 à 75:25 de 1,5 à 2 % 140 X est le TrFE, Y est le 1234yf de 70:30 à 75:25 de 2 à 2,5 % 141 X est le TrFE, Y est le 1234yf de 70:30 à 75:25 de 2,5 à 3 % 142 X est le TrFE, Y est le 1234yf de 70:30 à 75:25 de 3 à 3,5 % 143 X est le TrFE, Y est le 1234yf de 70:30 à 75:25 de 3,5 à 4 % 144 X est le TrFE, Y est le 1234yf de 70:30 à 75:25 de 4 à 4,5 % 145 X est le TrFE, Y est le 1234yf de 70:30 à 75:25 de 4,5 à 5 % 146 X est le TrFE, Y est le 1234yf de 70:30 à 75:25 de 5 à 5,5 % 147 X est le TrFE, Y est le 1234yf de 70:30 à 75:25 de 5,5 à 6 % 148 X est le TrFE, Y est le 1234yf de 70:30 à 75:25 de 6 à 6,5 % 149 X est le TrFE, Y est le 1234yf de 75:25 à 80:20 de 0,5 à 1 % 150 X est le TrFE, Y est le 1234yf de 75:25 à80:20 delà 1,5% 151 X est le TrFE, Y est le 1234yf de 75:25 à80:20 de 1,5 à 2 % 152 X est le TrFE, Y est le 1234yf de 75:25 à 80:20 de 2 à 2,5 % 153 X est le TrFE, Y est le 1234yf de 75:25 à 80:20 de 2,5 à 3 % 154 X est le TrFE, Y est le 1234yf de 75:25 à 80:20 de 3 à 3,5 % 155 X est le TrFE, Y est le 1234yf de 75:25 à80:20 de 3,5 à 4 % 156 X est le TrFE, Y est le 1234yf de 75:25 à 80:20 de 4 à 4,5 % 157 X est le TrFE, Y est le 1234yf de 75:25 à 80:20 de 4,5 à 5 % 158 X est le TrFE, Y est le 1234yf de 75:25 à80:20 de 5 à5,5 % 159 X est le TrFE, Y est le 1234yf de 75:25 à80:20 de 5,5 à 6 % 160 X est le TrFE, Y est le 1234yf de 75:25 à 80:20 de 6 à 6,5 % J1 X est le TFE, Y est le 1234yf de 55:45 à 60:40 de 0,5 à 1 % J2 X est le TFE, Y est le 1234yf de 55:45 à 60:40 de 1 à 1,5 % J3 X est le TFE, Y est le 1234yf de 55:45 à 60:40 de 1,5 à 2 % J4 X est le TFE, Y est le 1234yf de 55:45 à 60:40 de 2 à 2,5 % J5 X est le TFE, Y est le 1234yf de 55:45 à 60:40 de 2,5 à 3 % J6 X est le TFE, Y est le 1234yf de 55:45 à 60:40 de 3 à 3,5 % J7 X est le TFE, Y est le 1234yf de 55:45 à 60:40 de 3,5 à 4 % J8 X est le TFE, Y est le 1234yf de 55:45 à 60:40 de 4 à 4,5 % J9 X est le TFE, Y est le 1234yf de 55:45 à 60:40 de 4,5 à 5 % J10 X est le TFE, Y est le 1234yf de 55:45 à 60:40 de 5 à 5,5 % Poly mère N° Nature des monomères de Rapport Teneur en Y départ VDF:X J11 X est le TFE, Y est le 1234yf de 55:45 à 60:40 de 5,5 à 6 % J12 X est le TFE, Y est le 1234yf de 55:45 à 60:40 de 6 à 6,5 % J13 X est le TFE, Y est le 1234yf de 60:40 à 65:35 de 0,5 à 1 % J14 X est le TFE, Y est le 1234yf de 60:40 à 65:35 de 1 à 1,5 % J15 X est le TFE, Y est le 1234yf de 60:40 à 65:35 de 1,5 à 2 % J16 X est le TFE, Y est le 1234yf de 60:40 à 65:35 de 2 à 2,5 % J17 X est le TFE, Y est le 1234yf de 60:40 à 65:35 de 2,5 à 3 % J18 X est le TFE, Y est le 1234yf de 60:40 à 65:35 de 3 à 3,5 % J19 X est le TFE, Y est le 1234yf de 60:40 à 65:35 de 3,5 à 4 % J20 X est le TFE, Y est le 1234yf de 60:40 à 65:35 de 4 à 4,5 % J21 X est le TFE, Y est le 1234yf de 60:40 à 65:35 de 4,5 à 5 % J22 X est le TFE, Y est le 1234yf de 60:40 à 65:35 de 5 à 5,5 % J23 X est le TFE, Y est le 1234yf de 60:40 à 65:35 de 5,5 à 6 % J24 X est le TFE, Y est le 1234yf de 60:40 à 65:35 de 6 à 6,5 % J25 X est le TFE, Y est le 1234yf de 65:35 à 70:30 de 0,5 à 1 % J26 X est le TFE, Y est le 1234yf de 65:35 à 70:30 de 1 à 1,5 % J27 X est le TFE, Y est le 1234yf de 65:35 à 70:30 de 1,5 à 2 % J28 X est le TFE, Y est le 1234yf de 65:35 à 70:30 de 2 à 2,5 % J29 X est le TFE, Y est le 1234yf de 65:35 à 70:30 de 2,5 à 3 % J30 X est le TFE, Y est le 1234yf de 65:35 à 70:30 de 3 à 3,5 % J31 X est le TFE, Y est le 1234yf de 65:35 à 70:30 de 3,5 à 4% J32 X est le TFE, Y est le 1234yf de 65:35 à 70:30 de 4 à 4,5 % J33 X est le TFE, Y est le 1234yf de 65:35 à 70:30 de 4,5 à 5 % J34 X est le TFE, Y est le 1234yf de 65:35 à 70:30 de 5 à 5,5 % J35 X est le TFE, Y est le 1234yf de 65:35 à 70:30 de 5,5 à 6 % J36 X est le TFE, Y est le 1234yf de 65:35 à 70:30 de 6 à 6,5 % J37 X est le TFE, Y est le 1234yf de 70:30 à 75:25 de 0,5 à 1 % J38 X est le TFE, Y est le 1234yf de 70:30 à 75:25 de 1 à 1,5 % J39 X est le TFE, Y est le 1234yf de 70:30 à 75:25 de 1,5 à 2 % J40 X est le TFE, Y est le 1234yf de 70:30 à 75:25 de 2 à 2,5 % J41 X est le TFE, Y est le 1234yf de 70:30 à 75:25 de 2,5 à 3 % J42 X est le TFE, Y est le 1234yf de 70:30 à 75:25 de 3 à 3,5 % J43 X est le TFE, Y est le 1234yf de 70:30 à 75:25 de 3,5 à 4 % J44 X est le TFE, Y est le 1234yf de 70:30 à 75:25 de 4 à 4,5 % J45 X est le TFE, Y est le 1234yf de 70:30 à 75:25 de 4,5 à 5 % Poly mère N° Nature des monomères de Rapport Teneur en Y départ VDF:X J46 X est le TFE, Y est le 1234yf de 70:30 à 75:25 de 5 à 5,5 % J47 X est le TFE, Y est le 1234yf de 70:30 à 75:25 de 5,5 à 6 % J48 X est le TFE, Y est le 1234yf de 70:30 à 75:25 de 6 à 6,5 % J49 X est le TFE, Y est le 1234yf de 75:25 à 80:20 de 0,5 à 1 % J50 X est le TFE, Y est le 1234yf de 75:25 à 80:20 de 1 à 1,5 % J51 X est le TFE, Y est le 1234yf de 75:25 à 80:20 de 1,5 à 2 % J52 X est le TFE, Y est le 1234yf de 75:25 à 80:20 de 2 à 2,5 % J53 X est le TFE, Y est le 1234yf de 75:25 à 80:20 de 2,5 à 3 % J54 X est le TFE, Y est le 1234yf de 75:25 à 80:20 de 3 à 3,5 % J55 X est le TFE, Y est le 1234yf de 75:25 à 80:20 de 3,5 à 4 % J56 X est le TFE, Y est le 1234yf de 75:25 à 80:20 de 4 à 4,5 % J57 X est le TFE, Y est le 1234yf de 75:25 à 80:20 de 4,5 à 5 % J58 X est le TFE, Y est le 1234yf de 75:25 à 80:20 de 5 à 5,5 % J59 X est le TFE, Y est le 1234yf de 75:25 à 80:20 de 5,5 à 6 % J60 X est le TFE, Y est le 1234yf de 75:25 à 80:20 de 6 à 6,5 % K1 X est le TrFE, Y est le CBrF=CF2 de 55:45 à 60:40 de 0,5 à 1 % K2 X est le TrFE, Y est le CBrF=CF2 de 55:45 à 60:40 de 1 à 1,5 % K3 X est le TrFE, Y est le CBrF=CF2 de 55:45 à 60:40 de 1,5 à 2 % K4 X est le TrFE, Y est le CBrF=CF2 de 55:45 à 60:40 de 2 à 2,5 % K5 X est le TrFE, Y est le CBrF=CF2 de 55:45 à 60:40 de 2,5 à 3 % K6 X est le TrFE, Y est le CBrF=CF2 de 55:45 à 60:40 de 3 à 3,5 % K7 X est le TrFE, Y est le CBrF=CF2 de 55:45 à 60:40 de 3,5 à 4 % K8 X est le TrFE, Y est le CBrF=CF2 de 55:45 à 60:40 de 4 à 4,5 % K9 X est le TrFE, Y est le CBrF=CF2 de 55:45 à 60:40 de 4,5 à 5 % K10 X est le TrFE, Y est le CBrF=CF2 de 55:45 à 60:40 de 5 à 5,5 % Kll X est le TrFE, Y est le CBrF=CF2 de 55:45 à60:40 de 5,5 à 6 % K12 X est le TrFE, Y est le CBrF=CF2 de 55:45 à 60:40 de 6 à 6,5 % K13 X est le TrFE, Y est le CBrF=CF2 de 60:40 à 65:35 de 0,5 à 1 % K14 X est le TrFE, Y est le CBrF=CF2 de 60:40 à 65:35 de 1 à 1,5 % K15 X est le TrFE, Y est le CBrF=CF2 de 60:40 à 65:35 de 1,5 à 2 °A K16 X est le TrFE, Y est le CBrF=CF2 de 60:40 à 65:35 de 2 à 2,5 % K17 X est le TrFE, Y est le CBrF=CF2 de 60:40 à 65:35 de 2,5 à 3 % K18 X est le TrFE, Y est le CBrF=CF2 de 60:40 à 65:35 de 3 à 3,5 % K19 X est le TrFE, Y est le CBrF=CF2 de 60:40 à 65:35 de 3,5 à 4 % 1(20 X est le TrFE, Y est le CBrF=CF2 de 60:40 à 65:35 de 4 à 4,5 % Poly mère N° Nature des monomères de Rapport Teneur en Y départ VDF:X K21 X est le TrFE, Y est le CBrF=CF2 de 60:40 à 65:35 de 4,5 à 5 % K22 X est le TrFE, Y est le CBrF=CF2 de 60:40 à 65:35 de 5 à 5,5 % K23 X est le TrFE, Y est le CBrF=CF2 de 60:40 à 65:35 de 5,5 à 6 % K24 X est le TrFE, Y est le CBrF=CF2 de 60:40 à 65:35 de 6 à 6,5 % K25 X est le TrFE, Y est le CBrF=CF2 de 65:35 à 70:30 de 0,5 à 1 % K26 X est le TrFE, Y est le CBrF=CF2 de 65:35 à 70:30 de 1 à 1,5 % K27 X est le TrFE, Y est le CBrF=CF2 de 65:35 à 70:30 de 1,5 à 2 % K28 X est le TrFE, Y est le CBrF=CF2 de 65:35 à 70:30 de 2 à 2,5 % K29 X est le TrFE, Y est le CBrF=CF2 de 65:35 à 70:30 de 2,5 à 3 % K30 X est le TrFE, Y est le CBrF=CF2 de 65:35 à 70:30 de 3 à 3,5 % K31 X est le TrFE, Y est le CBrF=CF2 de 65:35 à 70:30 de 3,5 à 4 % K32 X est le TrFE, Y est le CBrF=CF2 de 65:35 à 70:30 de 4 à 4,5 % K33 X est le TrFE, Y est le CBrF=CF2 de 65:35 à 70:30 de 4,5 à 5 % K34 X est le TrFE, Y est le CBrF=CF2 de 65:35 à 70:30 de 5 à 5,5 % K35 X est le TrFE, Y est le CBrF=CF2 de 65:35 à 70:30 de 5,5 à 6 % K36 X est le TrFE, Y est le CBrF=CF2 de 65:35 à 70:30 de 6 à 6,5 % K37 X est le TrFE, Y est le CBrF=CF2 de 70:30 à 75:25 de 0,5 à 1 % K38 X est le TrFE, Y est le CBrF=CF2 de 70:30 à 75:25 de 1 à 1,5 % K39 X est le TrFE, Y est le CBrF=CF2 de 70:30 à 75:25 de 1,5 à 2 % K40 X est le TrFE, Y est le CBrF=CF2 de 70:30 à 75:25 de 2 à 2,5 % K41 X est le TrFE, Y est le CBrF=CF2 de 70:30 à 75:25 de 2,5 à 3 % K42 X est le TrFE, Y est le CBrF=CF2 de 70:30 à 75:25 de 3 à 3,5 % K43 X est le TrFE, Y est le CBrF=CF2 de 70:30 à 75:25 de 3,5 à 4 % K44 X est le TrFE, Y est le CBrF=CF2 de 70:30 à 75:25 de 4 à 4,5 % K45 X est le TrFE, Y est le CBrF=CF2 de 70:30 à 75:25 de 4,5 à 5 % K46 X est le TrFE, Y est le CBrF=CF2 de 70:30 à 75:25 de 5 à 5,5 % K47 X est le TrFE, Y est le CBrF=CF2 de 70:30 à 75:25 de 5,5 à 6 % K48 X est le TrFE, Y est le CBrF=CF2 de 70:30 à 75:25 de 6 à 6,5 % K49 X est le TrFE, Y est le CBrF=CF2 de 75:25 à 80:20 de 0,5 à 1 % K50 X est le TrFE, Y est le CBrF=CF2 de 75:25 à 80:20 de 1 à 1,5 % K51 X est le TrFE, Y est le CBrF=CF2 de 75:25 à 80:20 de 1,5 à 2 % K52 X est le TrFE, Y est le CBrF=CF2 de 75:25 à 80:20 de 2 à 2,5 % K53 X est le TrFE, Y est le CBrF=CF2 de 75:25 à 80:20 de 2,5 à 3 % K54 X est le TrFE, Y est le CBrF=CF2 de 75:25 à 80:20 de 3 à 3,5 % K55 X est le TrFE, Y est le CBrF=CF2 de 75:25 à 80:20 de 3,5 à 4 % Poly mère N° Nature des monomères de Rapport Teneur en Y départ VDF:X K56 X est le TrFE, Y est le CBrF=CF2 de 75:25 à 80:20 de 4 à 4,5 % K57 X est le TrFE, Y est le CBrF=CF2 de 75:25 à 80:20 de 4,5 à 5 % K58 X est le TrFE, Y est le CBrF=CF2 de 75:25 à 80:20 de 5 à 5,5 % K59 X est le TrFE, Y est le CBrF=CF2 de 75:25 à 80:20 de 5,5 à 6 % K60 X est le TrFE, Y est le CBrF=CF2 de 75:25 à 80:20 de 6 à 6,5 % Li X est le TFE, Y est le CBrF=CF2 de 55:45 à 60:40 de 0,5 à 1 % L2 X est le TFE, Y est le CBrF=CF2 de 55:45 à 60:40 de 1 à 1,5 % L3 X est le TFE, Y est le CBrF=CF2 de 55:45 à 60:40 de 1,5 à 2 % L4 X est le TFE, Y est le CBrF=CF2 de 55:45 à 60:40 de 2 à 2,5 % L5 X est le TFE, Y est le CBrF=CF2 de 55:45 à 60:40 de 2,5 à 3 % L6 X est le TFE, Y est le CBrF=CF2 de 55:45 à 60:40 de 3 à 3,5 % L7 X est le TFE, Y est le CBrF=CF2 de 55:45 à 60:40 de 3,5 à 4 % L8 X est le TFE, Y est le CBrF=CF2 de 55:45 à 60:40 de 4 à 4,5 % L9 X est le TFE, Y est le CBrF=CF2 de 55:45 à 60:40 de 4,5 à 5 % L10 X est le TFE, Y est le CBrF=CF2 de 55:45 à 60:40 de 5 à 5,5 % L11 X est le TFE, Y est le CBrF=CF2 de 55:45 à 60:40 de 5,5 à 6 % L12 X est le TFE, Y est le CBrF=CF2 de 55:45 à 60:40 de 6 à 6,5 % L13 X est le TFE, Y est le CBrF=CF2 de 60:40 à 65:35 de 0,5 à 1 % L14 X est le TFE, Y est le CBrF=CF2 de 60:40 à 65:35 de 1 à 1,5 % L15 X est le TFE, Y est le CBrF=CF2 de 60:40 à 65:35 de 1,5 à 2 % L16 X est le TFE, Y est le CBrF=CF2 de 60:40 à 65:35 de 2 à 2,5 % L17 X est le TFE, Y est le CBrF=CF2 de 60:40 à 65:35 de 2,5 à 3 % L18 X est le TFE, Y est le CBrF=CF2 de 60:40 à 65:35 de 3 à 3,5 % L19 X est le TFE, Y est le CBrF=CF2 de 60:40 à 65:35 de 3,5 à 4 % L20 X est le TFE, Y est le CBrF=CF2 de 60:40 à 65:35 de 4 à 4,5 % L21 X est le TFE, Y est le CBrF=CF2 de 60:40 à 65:35 de 4,5 à 5 % L22 X est le TFE, Y est le CBrF=CF2 de 60:40 à 65:35 de 5 à 5,5 % L23 X est le TFE, Y est le CBrF=CF2 de 60:40 à 65:35 de 5,5 à 6 % L24 X est le TFE, Y est le CBrF=CF2 de 60:40 à 65:35 de 6 à 6,5 % L25 X est le TFE, Y est le CBrF=CF2 de 65:35 à 70:30 de 0,5 à 1 % L26 X est le TFE, Y est le CBrF=CF2 de 65:35 à 70:30 de 1 à 1,5 % L27 X est le TFE, Y est le CBrF=CF2 de 65:35 à 70:30 de 1,5 à 2 °A L28 X est le TFE, Y est le CBrF=CF2 de 65:35 à 70:30 de 2 à 2,5 % L29 X est le TFE, Y est le CBrF=CF2 de 65:35 à 70:30 de 2,5 à 3 % L30 X est le TFE, Y est le CBrF=CF2 de 65:35 à 70:30 de 3 à 3,5 % Poly mère N° Nature des monomères de Rapport Teneur en Y départ VDF:X L31 X est le TFE, Y est le CBrF=CF2 de 65:35 à70:30 de 3,5 à 4 % L32 X est le TFE, Y est le CBrF=CF2 de 65:35 à 70:30 de 4 à 4,5 % L33 X est le TFE, Y est le CBrF=CF2 de 65:35 à 70:30 de 4,5 à 5 % L34 X est le TFE, Y est le CBrF=CF2 de 65:35 à 70:30 de 5 à 5,5 % L35 X est le TFE, Y est le CBrF=CF2 de 65:35 à 70:30 de 5,5 à 6 % L36 X est le TFE, Y est le CBrF=CF2 de 65:35 à 70:30 de 6 à 6,5 % L37 X est le TFE, Y est le CBrF=CF2 de 70:30 à 75:25 de 0,5 à 1 % L38 X est le TFE, Y est le CBrF=CF2 de 70:30 à 75:25 de 1 à 1,5 % L39 X est le TFE, Y est le CBrF=CF2 de 70:30 à 75:25 de 1,5 à 2 % L40 X est le TFE, Y est le CBrF=CF2 de 70:30 à 75:25 de 2 à 2,5 % L41 X est le TFE, Y est le CBrF=CF2 de 70:30 à 75:25 de 2,5 à 3 % L42 X est le TFE, Y est le CBrF=CF2 de 70:30 à 75:25 de 3 à 3,5 % L43 X est le TFE, Y est le CBrF=CF2 de 70:30 à 75:25 de 3,5 à 4 % L44 X est le TFE, Y est le CBrF=CF2 de 70:30 à 75:25 de 4 à 4,5 % L45 X est le TFE, Y est le CBrF=CF2 de 70:30 à 75:25 de 4,5 à 5 % L46 X est le TFE, Y est le CBrF=CF2 de 70:30 à 75:25 de 5 à 5,5 % L47 X est le TFE, Y est le CBrF=CF2 de 70:30 à 75:25 de 5,5 à 6 % L48 X est le TFE, Y est le CBrF=CF2 de 70:30 à 75:25 de 6 à 6,5 % L49 X est le TFE, Y est le CBrF=CF2 de 75:25 à 80:20 de 0,5 à 1 % L50 X est le TFE, Y est le CBrF=CF2 de 75:25 à 80:20 de 1 à 1,5 % L51 X est le TFE, Y est le CBrF=CF2 de 75:25 à 80:20 de 1,5 à 2 % L52 X est le TFE, Y est le CBrF=CF2 de 75:25 à 80:20 de 2 à 2,5 % L53 X est le TFE, Y est le CBrF=CF2 de 75:25 à 80:20 de 2,5 à 3 % L54 X est le TFE, Y est le CBrF=CF2 de 75:25 à 80:20 de 3 à 3,5 % L55 X est le TFE, Y est le CBrF=CF2 de 75:25 à 80:20 de 3,5 à 4 % L56 X est le TFE, Y est le CBrF=CF2 de 75:25 à 80:20 de 4 à 4,5 % L57 X est le TFE, Y est le CBrF=CF2 de 75:25 à 80:20 de 4,5 à 5 % L58 X est le TFE, Y est le CBrF=CF2 de 75:25 à 80:20 de 5 à 5,5 % L59 X est le TFE, Y est le CBrF=CF2 de 75:25 à 80:20 de 5,5 à 6 % L60 X est le TFE, Y est le CBrF=CF2 de 75:25 à 80:20 de 6 à 6,5 % M1 X est le TrFE, Y est un PAVE de 55:45 à 60:40 de 0,5 à 1 % M2 X est le TrFE, Y est un PAVE de 55:45 à 60:40 de 1 à 1,5 % M3 X est le TrFE, Y est un PAVE de 55:45 à 60:40 de 1,5 à 2 % M4 X est le TrFE, Y est un PAVE de 55:45 à 60:40 de 2 à 2,5 % M5 X est le TrFE, Y est un PAVE de 55:45 à 60:40 de 2,5 à 3 % Poly mère N° Nature des monomères de Rapport Teneur en Y départ VDF:X M6 X est le TrFE, Y est un PAVE de 55:45 à 60:40 de 3 à 3,5 % M7 X est le TrFE, Y est un PAVE de 55:45 à 60:40 de 3,5 à 4 % M8 X est le TrFE, Y est un PAVE de 55:45 à 60:40 de 4 à 4,5 % M9 X est le TrFE, Y est un PAVE de 55:45 à 60:40 de 4,5 à 5 % M10 X est le TrFE, Y est un PAVE de 55:45 à 60:40 de 5 à 5,5 % Mil X est le TrFE, Y est un PAVE de 55:45 à 60:40 de 5,5 à 6% M12 X est le TrFE, Y est un PAVE de 55:45 à 60:40 de 6 à 6,5 % M13 X est le TrFE, Y est un PAVE de 60:40 à 65:35 de 0,5 à 1 % M14 X est le TrFE, Y est un PAVE de 60:40 à 65:35 de 1 à 1,5 % mi5 X est le TrFE, Y est un PAVE de 60:40 à 65:35 de 1,5 à 2 % M16 X est le TrFE, Y est un PAVE de 60:40 à 65:35 de 2 à 2,5 % M17 X est le TrFE, Y est un PAVE de 60:40 à 65:35 de 2,5 à 3 % M18 X est le TrFE, Y est un PAVE de 60:40 à 65:35 de 3 à 3,5 % M19 X est le TrFE, Y est un PAVE de 60:40 à 65:35 de 3,5 à 4 % M20 X est le TrFE, Y est un PAVE de 60:40 à 65:35 de 4 à 4,5 % M21 X est le TrFE, Y est un PAVE de 60:40 à 65:35 de 4,5 à 5 % M22 X est le TrFE, Y est un PAVE de 60:40 à 65:35 de 5 à 5,5 % M23 X est le TrFE, Y est un PAVE de 60:40 à 65:35 de 5,5 à 6 % M24 X est le TrFE, Y est un PAVE de 60:40 à 65:35 de 6 à 6,5 % M25 X est le TrFE, Y est un PAVE de 65:35 à 70:30 de 0,5 à 1 % M26 X est le TrFE, Y est un PAVE de 65:35 à 70:30 de 1 à 1,5 % M27 X est le TrFE, Y est un PAVE de 65:35 à 70:30 de 1,5 à 2 % M28 X est le TrFE, Y est un PAVE de 65:35 à 70:30 de 2 à 2,5 % M29 X est le TrFE, Y est un PAVE de 65:35 à 70:30 de 2,5 à 3 % M30 X est le TrFE, Y est un PAVE de 65:35 à 70:30 de 3 à 3,5 % M31 X est le TrFE, Y est un PAVE de 65:35 à70:30 de 3,5 à 4 % M32 X est le TrFE, Y est un PAVE de 65:35 à 70:30 de 4 à 4,5 % M33 X est le TrFE, Y est un PAVE de 65:35 à 70:30 de 4,5 à 5 % M34 X est le TrFE, Y est un PAVE de 65:35 à 70:30 de 5 à 5,5 % M35 X est le TrFE, Y est un PAVE de 65:35 à 70:30 de 5,5 à 6 % M36 X est le TrFE, Y est un PAVE de 65:35 à 70:30 de 6 à 6,5 % M37 X est le TrFE, Y est un PAVE de 70:30 à 75:25 de 0,5 à 1 % M38 X est le TrFE, Y est un PAVE de 70:30 à 75:25 de 1 à 1,5 % M39 X est le TrFE, Y est un PAVE de 70:30 à 75:25 de 1,5 à 2 % M40 X est le TrFE, Y est un PAVE de 70:30 à 75:25 de 2 à 2,5 % Poly mère N° Nature des monomères de Rapport Teneur en Y départ VDF:X M41 X est le TrFE, Y est un PAVE de 70:30 à 75:25 de 2,5 à 3 % M42 X est le TrFE, Y est un PAVE de 70:30 à 75:25 de 3 à 3,5 % M43 X est le TrFE, Y est un PAVE de 70:30 à 75:25 de 3,5 à 4 % M44 X est le TrFE, Y est un PAVE de 70:30 à 75:25 de 4 à 4,5 % M45 X est le TrFE, Y est un PAVE de 70:30 à 75:25 de 4,5 à 5 % M46 X est le TrFE, Y est un PAVE de 70:30 à 75:25 de 5 à 5,5 % M47 X est le TrFE, Y est un PAVE de 70:30 à 75:25 de 5,5 à 6 % M48 X est le TrFE, Y est un PAVE de 70:30 à 75:25 de 6 à 6,5 % M49 X est le TrFE, Y est un PAVE de 75:25 à 80:20 de 0,5 à 1 % M50 X est le TrFE, Y est un PAVE de 75:25 à 80:20 de 1 à 1,5 % M51 X est le TrFE, Y est un PAVE de 75:25 à 80:20 de 1,5 à 2 % M52 X est le TrFE, Y est un PAVE de 75:25 à 80:20 de 2 à 2,5 % M53 X est le TrFE, Y est un PAVE de 75:25 à 80:20 de 2,5 à 3 % M54 X est le TrFE, Y est un PAVE de 75:25 à 80:20 de 3 à 3,5 % M55 X est le TrFE, Y est un PAVE de 75:25 à 80:20 de 3,5 à 4 % M56 X est le TrFE, Y est un PAVE de 75:25 à 80:20 de 4 à 4,5 % M57 X est le TrFE, Y est un PAVE de 75:25 à 80:20 de 4,5 à 5 % M58 X est le TrFE, Y est un PAVE de 75:25 à 80:20 de 5 à 5,5 % M59 X est le TrFE, Y est un PAVE de 75:25 à 80:20 de 5,5 à 6 % M60 X est le TrFE, Y est un PAVE de 75:25 à 80:20 de 6 à 6,5 % Ni X est le TFE, Y est un PAVE de 55:45 à 60:40 de 0,5 à 1 % N2 X est le TFE, Y est un PAVE de 55:45 à 60:40 de 1 à 1,5 % N3 X est le TFE, Y est un PAVE de 55:45 à 60:40 de 1,5 à 2% N4 X est le TFE, Y est un PAVE de 55:45 à 60:40 de 2 à 2,5 % N5 X est le TFE, Y est un PAVE de 55:45 à 60:40 de 2,5 à 3 % N6 X est le TFE, Y est un PAVE de 55:45 à 60:40 de 3 à 3,5 % N7 X est le TFE, Y est un PAVE de 55:45 à 60:40 de 3,5 à 4 % N8 X est le TFE, Y est un PAVE de 55:45 à 60:40 de 4 à 4,5 % N9 X est le TFE, Y est un PAVE de 55:45 à 60:40 de 4,5 à 5 % NiO X est le TFE, Y est un PAVE de 55:45 à 60:40 de 5 à 5,5 % N11 X est le TFE, Y est un PAVE de 55:45 à 60:40 de 5,5 à 6% N12 X est le TFE, Y est un PAVE de 55:45 à 60:40 de 6 à 6,5 % N13 X est le TFE, Y est un PAVE de 60:40 à 65:35 de 0,5 à 1 % N14 X est le TFE, Y est un PAVE de 60:40 à 65:35 de 1 à 1,5 % N15 X est le TFE, Y est un PAVE de 60:40 à 65:35 de 1,5 à 2% Poly mère N° Nature des monomères de Rapport Teneur en Y départ VDF:X N16 X est le TFE, Y est un PAVE de 60:40 à 65:35 de 2 à 2,5 % N17 X est le TFE, Y est un PAVE de 60:40 à 65:35 de 2,5 à 3 % N18 X est le TFE, Y est un PAVE de 60:40 à 65:35 de 3 à 3,5% N19 X est le TFE, Y est un PAVE de 60:40 à 65:35 de 3,5 à 4% N20 X est le TFE, Y est un PAVE de 60:40 à 65:35 de 4 à 4,5 % N21 X est le TFE, Y est un PAVE de 60:40 à 65:35 de 4,5 à 5 % N22 X est le TFE, Y est un PAVE de 60:40 à 65:35 de 5 à 5,5 % N23 X est le TFE, Y est un PAVE de 60:40 à 65:35 de 5,5 à 6% N24 X est le TFE, Y est un PAVE de 60:40 à 65:35 de 6 à 6,5 % N25 X est le TFE, Y est un PAVE de 65:35 à 70:30 de 0,5 à 1 % N26 X est le TFE, Y est un PAVE de 65:35 à 70:30 de 1 à 1,5 % N27 X est le TFE, Y est un PAVE de 65:35 à 70:30 de 1,5 à 2% N28 X est le TFE, Y est un PAVE de 65:35 à 70:30 de 2 à 2,5 % N29 X est le TFE, Y est un PAVE de 65:35 à 70:30 de 2,5 à 3 % N30 X est le TFE, Y est un PAVE de 65:35 à 70:30 de 3 à 3,5 % N31 X est le TFE, Y est un PAVE de 65:35 à 70:30 de 3,5 à 4% N32 X est le TFE, Y est un PAVE de 65:35 à 70:30 de 4 à 4,5 % N33 X est le TFE, Y est un PAVE de 65:35 à 70:30 de 4,5 à 5 % N34 X est le TFE, Y est un PAVE de 65:35 à 70:30 de 5 à 5,5 % N35 X est le TFE, Y est un PAVE de 65:35 à 70:30 de 5,5 à 6 % N36 X est le TFE, Y est un PAVE de 65:35 à 70:30 de 6 à 6,5 % N37 X est le TFE, Y est un PAVE de 70:30 à 75:25 de 0,5 à 1 % N38 X est le TFE, Y est un PAVE de 70:30 à 75:25 de 1 à 1,5 % N39 X est le TFE, Y est un PAVE de 70:30 à 75:25 de 1,5 à 2 % N40 X est le TFE, Y est un PAVE de 70:30 à 75:25 de 2 à 2,5 % N41 X est le TFE, Y est un PAVE de 70:30 à 75:25 de 2,5 à 3 % N42 X est le TFE, Y est un PAVE de 70:30 à 75:25 de 3 à 3,5 % N43 X est le TFE, Y est un PAVE de 70:30 à 75:25 de 3,5 à 4% N44 X est le TFE, Y est un PAVE de 70:30 à 75:25 de 4 à 4,5 % N45 X est le TFE, Y est un PAVE de 70:30 à 75:25 de 4,5 à 5 % N46 X est le TFE, Y est un PAVE de 70:30 à 75:25 de 5 à 5,5 % N47 X est le TFE, Y est un PAVE de 70:30 à 75:25 de 5,5 à 6% N48 X est le TFE, Y est un PAVE de 70:30 à 75:25 de 6 à 6,5 % N49 X est le TFE, Y est un PAVE de 75:25 à 80:20 de 0,5 à 1 % N50 X est le TFE, Y est un PAVE de 75:25 à 80:20 de 1 à 1,5 Poly mère N° Nature des monomères de Rapport Teneur en Y départ VDF:X % N51 X est le TFE, Y est un PAVE de 75:25 à 80:20 de 1,5 à 2 % N52 X est le TFE, Y est un PAVE de 75:25 à 80:20 de 2 à 2,5 % N53 X est le TFE, Y est un PAVE de 75:25 à 80:20 de 2,5 à 3 % N54 X est le TFE, Y est un PAVE de 75:25 à 80:20 de 3 à 3,5 % N55 X est le TFE, Y est un PAVE de 75:25 à 80:20 de 3,5 à 4 % N56 X est le TFE, Y est un PAVE de 75:25 à 80:20 de 4 à 4,5 % N57 X est le TFE, Y est un PAVE de 75:25 à 80:20 de 4,5 à 5 % N58 X est le TFE, Y est un PAVE de 75:25 à 80:20 de 5 à 5,5 % N59 X est le TFE, Y est un PAVE de 75:25 à 80:20 de 5,5 à 6 % N60 X est le TFE, Y est un PAVE de 75:25 à 80:20 de 6 à 6,5 % 01 X est le TrFE, Y est le TFE de 55:45 à 60:40 de 0,5 à 1 % 02 X est le TrFE, Y est le TFE de 55:45 à 60:40 de 1 à 1,5 % 03 X est le TrFE, Y est le TFE de 55:45 à 60:40 de 1,5 à 2 % 04 X est le TrFE, Y est le TFE de 55:45 à 60:40 de 2 à 2,5 % 05 X est le TrFE, Y est le TFE de 55:45 à 60:40 de 2,5 à 3 % 06 X est le TrFE, Y est le TFE de 55:45 à 60:40 de 3 à 3,5 % 07 X est le TrFE, Y est le TFE de 55:45 à 60:40 de 3,5 à 4 % 08 X est le TrFE, Y est le TFE de 55:45 à 60:40 de 4 à 4,5 % 09 X est le TrFE, Y est le TFE de 55:45 à 60:40 de 4,5 à 5 % 010 X est le TrFE, Y est le TFE de 55:45 à 60:40 de 5 à 5,5 % 011 X est le TrFE, Y est le TFE de 55:45 à 60:40 de 5,5 à 6% 012 X est le TrFE, Y est le TFE de 55:45 à 60:40 de 6 à 6,5 % 013 X est le TrFE, Y est le TFE de 60:40 à 65:35 de 0,5 à 1 % 014 X est le TrFE, Y est le TFE de 60:40 à 65:35 de 1 à 1,5 % 015 X est le TrFE, Y est le TFE de 60:40 à 65:35 de 1,5 à 2% 016 X est le TrFE, Y est le TFE de 60:40 à 65:35 de 2 à 2,5 % 017 X est le TrFE, Y est le TFE de 60:40 à 65:35 de 2,5 à 3 % 018 X est le TrFE, Y est le TFE de 60:40 à 65:35 de 3 à 3,5 % 019 X est le TrFE, Y est le TFE de 60:40 à 65:35 de 3,5 à 4 % 020 X est le TrFE, Y est le TFE de 60:40 à 65:35 de 4 à 4,5 % 021 X est le TrFE, Y est le TFE de 60:40 à 65:35 de 4,5 à 5 % 022 X est le TrFE, Y est le TFE de 60:40 à 65:35 de 5 à 5,5 % 023 X est le TrFE, Y est le TFE de 60:40 à 65:35 de 5,5 à 6 % 024 X est le TrFE, Y est le TFE de 60:40 à 65:35 de 6 à 6,5 % Poly mère N° Nature des monomères de Rapport Teneur en Y départ VDF:X 025 X est le TrFE, Y est le TFE de 65:35 à 70:30 de 0,5 à 1 % 026 X est le TrFE, Y est le TFE de 65:35 à 70:30 de 1 à 1,5 % 027 X est le TrFE, Y est le TFE de 65:35 à 70:30 de 1,5 à 2 % 028 X est le TrFE, Y est le TFE de 65:35 à 70:30 de 2 à 2,5 % 029 X est le TrFE, Y est le TFE de 65:35 à 70:30 de 2,5 à 3 % 030 X est le TrFE, Y est le TFE de 65:35 à 70:30 de 3 à 3,5 % 031 X est le TrFE, Y est le TFE de 65:35 à 70:30 de 3,5 à 4% 032 X est le TrFE, Y est le TFE de 65:35 à 70:30 de 4 à 4,5 % 033 X est le TrFE, Y est le TFE de 65:35 à 70:30 de 4,5 à 5 % 034 X est le TrFE, Y est le TFE de 65:35 à 70:30 de 5 à 5,5 % 035 X est le TrFE, Y est le TFE de 65:35 à 70:30 de 5,5 à 6 % 036 X est le TrFE, Y est le TFE de 65:35 à 70:30 de 6 à 6,5 % 037 X est le TrFE, Y est le TFE de 70:30 à 75:25 de 0,5 à 1 % 038 X est le TrFE, Y est le TFE de 70:30 à 75:25 de 1 à 1,5 % 039 X est le TrFE, Y est le TFE de 70:30 à 75:25 de 1,5 à 2 % 040 X est le TrFE, Y est le TFE de 70:30 à 75:25 de 2 à 2,5 % 041 X est le TrFE, Y est le TFE de 70:30 à 75:25 de 2,5 à 3 % 042 X est le TrFE, Y est le TFE de 70:30 à 75:25 de 3 à 3,5 % 043 X est le TrFE, Y est le TFE de 70:30 à 75:25 de 3,5 à 4 % 044 X est le TrFE, Y est le TFE de 70:30 à 75:25 de 4 à 4,5 % 045 X est le TrFE, Y est le TFE de 70:30 à 75:25 de 4,5 à 5 % 046 X est le TrFE, Y est le TFE de 70:30 à 75:25 de 5 à 5,5 % 047 X est le TrFE, Y est le TFE de 70:30 à 75:25 de 5,5 à 6 % 048 X est le TrFE, Y est le TFE de 70:30 à 75:25 de 6 à 6,5 % 049 X est le TrFE, Y est le TFE de 75:25 à 80:20 de 0,5 à 1 % 050 X est le TrFE, Y est le TFE de 75:25 à 80:20 de 1 à 1,5 % 051 X est le TrFE, Y est le TFE de 75:25 à 80:20 de 1,5 à 2% 052 X est le TrFE, Y est le TFE de 75:25 à 80:20 de 2 à 2,5 % 053 X est le TrFE, Y est le TFE de 75:25 à 80:20 de 2,5 à 3 % 054 X est le TrFE, Y est le TFE de 75:25 à 80:20 de 3 à 3,5 % 055 X est le TrFE, Y est le TFE de 75:25 à 80:20 de 3,5 à 4 % 056 X est le TrFE, Y est le TFE de 75:25 à 80:20 de 4 à 4,5 % 057 X est le TrFE, Y est le TFE de 75:25 à 80:20 de 4,5 à 5 % 058 X est le TrFE, Y est le TFE de 75:25 à 80:20 de 5 à 5,5 % 059 X est le TrFE, Y est le TFE de 75:25 à 80:20 de 5,5 à 6 % Poly mère N° Nature des monomères de Rapport Teneur en Y départ VDF:X 060 X est le TrFE, Y est le TFE de 75:25 à 80:20 de 6 à 6,5 % Q1 X est le TrFE, Y est le 1233xf de 55:45 à 60:40 de 0,5 à 1 % Q2 X est le TrFE, Y est le 1233xf de 55:45 à 60:40 de 1 à 1,5 % Q3 X est le TrFE, Y est le 1233xf de 55:45 à 60:40 de 1,5 à 2 % Q4 X est le TrFE, Y est le 1233xf de 55:45 à 60:40 de 2 à 2,5 % Q5 X est le TrFE, Y est le 1233xf de 55:45 à 60:40 de 2,5 à 3 % Q6 X est le TrFE, Y est le 1233xf de 55:45 à 60:40 de 3 à 3,5 % Q7 X est le TrFE, Y est le 1233xf de 55:45 à 60:40 de 3,5 à 4 % Q8 X est le TrFE, Y est le 1233xf de 55:45 à 60:40 de 4 à 4,5 % Q9 X est le TrFE, Y est le 1233xf de 55:45 à 60:40 de 4,5 à 5 % Q10 X est le TrFE, Y est le 1233xf de 55:45 à60:40 de 5 à5,5 % Q11 X est le TrFE, Y est le 1233xf de 55:45 à60:40 de 5,5 à 6 % Q12 X est le TrFE, Y est le 1233xf de 55:45 à 60:40 de 6 à 6,5 % Q13 X est le TrFE, Y est le 1233xf de 60:40 à 65:35 de 0,5 à 1 % Q14 X est le TrFE, Y est le 1233xf de 60:40 à 65:35 delà 1,5% Q15 X est le TrFE, Y est le 1233xf de 60:40 à 65:35 de 1,5 à 2 % Q16 X est le TrFE, Y est le 1233xf de 60:40 à 65:35 de 2 à 2,5 % Q17 X est le TrFE, Y est le 1233xf de 60:40 à 65:35 de 2,5 à 3 % Q18 X est le TrFE, Y est le 1233xf de 60:40 à 65:35 de 3 à 3,5 % Q19 X est le TrFE, Y est le 1233xf de 60:40 à 65:35 de 3,5 à 4 % Q20 X est le TrFE, Y est le 1233xf de 60:40 à 65:35 de 4 à 4,5 % Q21 X est le TrFE, Y est le 1233xf de 60:40 à 65:35 de 4,5 à 5 % Q22 X est le TrFE, Y est le 1233xf de 60:40 à 65:35 de 5 à 5,5 % Q23 X est le TrFE, Y est le 1233xf de 60:40 à 65:35 de 5,5 à 6 % Q24 X est le TrFE, Y est le 1233xf de 60:40 à 65:35 de 6 à 6,5 % Q25 X est le TrFE, Y est le 1233xf de 65:35 à 70:30 de 0,5 à 1 % Q26 X est le TrFE, Y est le 1233xf de 65:35 à 70:30 de 1 à 1,5 % Q27 X est le TrFE, Y est le 1233xf de 65:35 à 70:30 de 1,5 à 2 °A Q28 X est le TrFE, Y est le 1233xf de 65:35 à 70:30 de 2 à 2,5 % Q29 X est le TrFE, Y est le 1233xf de 65:35 à 70:30 de 2,5 à 3 % Q30 X est le TrFE, Y est le 1233xf de 65:35 à70:30 de 3 à3,5 % Q31 X est le TrFE, Y est le 1233xf de 65:35 à70:30 de 3,5 à 4 % Q32 X est le TrFE, Y est le 1233xf de 65:35 à 70:30 de 4 à 4,5 % Q33 X est le TrFE, Y est le 1233xf de 65:35 à 70:30 de 4,5 à 5 % Q34 X est le TrFE, Y est le 1233xf de 65:35 à70:30 de 5 à5,5 % Poly mère N° Nature des monomères de Rapport Teneur en Y départ VDF:X Q35 X est le TrFE, Y est le 1233xf de 65:35 à70:30 de 5,5 à 6 % Q36 X est le TrFE, Y est le 1233xf de 65:35 à 70:30 de 6 à 6,5 % Q37 X est le TrFE, Y est le 1233xf de 70:30 à 75:25 de 0,5 à 1 % Q38 X est le TrFE, Y est le 1233xf de 70:30 à 75:25 delà 1,5% Q39 X est le TrFE, Y est le 1233xf de 70:30 à 75:25 de 1,5 à 2 % Q40 X est le TrFE, Y est le 1233xf de 70:30 à 75:25 de 2 à 2,5 % Q41 X est le TrFE, Y est le 1233xf de 70:30 à 75:25 de 2,5 à 3 % Q42 X est le TrFE, Y est le 1233xf de 70:30 à 75:25 de 3 à 3,5 % Q43 X est le TrFE, Y est le 1233xf de 70:30 à 75:25 de 3,5 à 4 % Q44 X est le TrFE, Y est le 1233xf de 70:30 à 75:25 de 4 à 4,5 % Q45 X est le TrFE, Y est le 1233xf de 70:30 à 75:25 de 4,5 à 5 % Q46 X est le TrFE, Y est le 1233xf de 70:30 à 75:25 de 5 à 5,5 % Q47 X est le TrFE, Y est le 1233xf de 70:30 à 75:25 de 5,5 à 6 % Q48 X est le TrFE, Y est le 1233xf de 70:30 à 75:25 de 6 à 6,5 % Q49 X est le TrFE, Y est le 1233xf de 75:25 à 80:20 de 0,5 à 1 % Q50 X est le TrFE, Y est le 1233xf de 75:25 à 80:20 de 1 à 1,5% Q51 X est le TrFE, Y est le 1233xf de 75:25 à80:20 de 1,5 à 2 % Q52 X est le TrFE, Y est le 1233xf de 75:25 à 80:20 de 2 à 2,5 % Q53 X est le TrFE, Y est le 1233xf de 75:25 à80:20 de 2,5 à3 % Q54 X est le TrFE, Y est le 1233xf de 75:25 à80:20 de 3 à3,5 % Q55 X est le TrFE, Y est le 1233xf de 75:25 à80:20 de 3,5 à 4 % Q56 X est le TrFE, Y est le 1233xf de 75:25 à80:20 de 4 à 4,5 % Q57 X est le TrFE, Y est le 1233xf de 75:25 à80:20 de 4,5 à5 % Q58 X est le TrFE, Y est le 1233xf de 75:25 à80:20 de 5 à5,5 % Q59 X est le TrFE, Y est le 1233xf de 75:25 à80:20 de 5,5 à 6 % Q60 X est le TrFE, Y est le 1233xf de 75:25 à 80:20 de 6 à 6,5 % R1 X est le TFE, Y est le 1233xf de 55:45 à 60:40 de 0,5 à 1 % R2 X est le TFE, Y est le 1233xf de 55:45 à 60:40 de 1 à 1,5 % R3 X est le TFE, Y est le 1233xf de 55:45 à60:40 de 1,5 à 2 % R4 X est le TFE, Y est le 1233xf de 55:45 à 60:40 de 2 à 2,5 % R5 X est le TFE, Y est le 1233xf de 55:45 à 60:40 de 2,5 à 3 % R6 X est le TFE, Y est le 1233xf de 55:45 à 60:40 de 3 à 3,5 % R7 X est le TFE, Y est le 1233xf de 55:45 à 60:40 de 3,5 à 4% R8 X est le TFE, Y est le 1233xf de 55:45 à 60:40 de 4 à 4,5 % R9 X est le TFE, Y est le 1233xf de 55:45 à 60:40 de 4,5 à 5 % Poly mère N° Nature des monomères de Rapport Teneur en Y départ VDF:X R10 X est le TFE, Y est le 1233xf de 55:45 à 60:40 de 5 à 5,5 % R11 X est le TFE, Y est le 1233xf de 55:45 à60:40 de 5,5 à 6 % R12 X est le TFE, Y est le 1233xf de 55:45 à 60:40 de 6 à 6,5 % R13 X est le TFE, Y est le 1233xf de 60:40 à 65:35 de 0,5 à 1 % R14 X est le TFE, Y est le 1233xf de 60:40 à 65:35 de 1 à 1,5 % R15 X est le TFE, Y est le 1233xf de 60:40 à 65:35 de 1,5 à 2 % R16 X est le TFE, Y est le 1233xf de 60:40 à 65:35 de 2 à 2,5 % R17 X est le TFE, Y est le 1233xf de 60:40 à 65:35 de 2,5 à 3 % R18 X est le TFE, Y est le 1233xf de 60:40 à 65:35 de 3 à 3,5 % R19 X est le TFE, Y est le 1233xf de 60:40 à 65:35 de 3,5 à 4 % R20 X est le TFE, Y est le 1233xf de 60:40 à 65:35 de 4 à 4,5 % R21 X est le TFE, Y est le 1233xf de 60:40 à 65:35 de 4,5 à 5 % R22 X est le TFE, Y est le 1233xf de 60:40 à 65:35 de 5 à 5,5 % R23 X est le TFE, Y est le 1233xf de 60:40 à 65:35 de 5,5 à 6 % R24 X est le TFE, Y est le 1233xf de 60:40 à 65:35 de 6 à 6,5 % R25 X est le TFE, Y est le 1233xf de 65:35 à 70:30 de 0,5 à 1 % R26 X est le TFE, Y est le 1233xf de 65:35 à 70:30 de 1 à 1,5 % R27 X est le TFE, Y est le 1233xf de 65:35 à70:30 de 1,5 à 2 % R28 X est le TFE, Y est le 1233xf de 65:35 à70:30 de 2 à 2,5 % R29 X est le TFE, Y est le 1233xf de 65:35 à 70:30 de 2,5 à 3 % R30 X est le TFE, Y est le 1233xf de 65:35 à70:30 de 3 à3,5 % R31 X est le TFE, Y est le 1233xf de 65:35 à70:30 de 3,5 à 4 % R32 X est le TFE, Y est le 1233xf de 65:35 à70:30 de 4 à 4,5 % R33 X est le TFE, Y est le 1233xf de 65:35 à 70:30 de 4,5 à 5 % R34 X est le TFE, Y est le 1233xf de 65:35 à70:30 de 5 à5,5 % R35 X est le TFE, Y est le 1233xf de 65:35 à70:30 de 5,5 à 6 % R36 X est le TFE, Y est le 1233xf de 65:35 à 70:30 de 6 à 6,5 % R37 X est le TFE, Y est le 1233xf de 70:30 à 75:25 de 0,5 à 1 % R38 X est le TFE, Y est le 1233xf de 70:30 à 75:25 de 1 à 1,5 % R39 X est le TFE, Y est le 1233xf de 70:30 à 75:25 de 1,5 à 2 % R40 X est le TFE, Y est le 1233xf de 70:30 à 75:25 de 2 à 2,5 % R41 X est le TFE, Y est le 1233xf de 70:30 à 75:25 de 2,5 à 3 % R42 X est le TFE, Y est le 1233xf de 70:30 à 75:25 de 3 à 3,5 % R43 X est le TFE, Y est le 1233xf de 70:30 à 75:25 de 3,5 à 4 % R44 X est le TFE, Y est le 1233xf de 70:30 à 75:25 de 4 à 4,5 % Poly mère N° Nature des monomères de Rapport Teneur en Y départ VDF:X R45 X est le TFE, Y est le 1233xf de 70:30 à 75:25 de 4,5 à 5 % R46 X est le TFE, Y est le 1233xf de 70:30 à 75:25 de 5 à 5,5 % R47 X est le TFE, Y est le 1233xf de 70:30 à 75:25 de 5,5 à 6% R48 X est le TFE, Y est le 1233xf de 70:30 à 75:25 de 6 à 6,5 % R49 X est le TFE, Y est le 1233xf de 75:25 à 80:20 de 0,5 à 1 % R50 X est le TFE, Y est le 1233xf de 75:25 à 80:20 de 1 à 1,5 % R51 X est le TFE, Y est le 1233xf de 75:25 à80:20 de 1,5 à 2 % R52 X est le TFE, Y est le 1233xf de 75:25 à 80:20 de 2 à 2,5 % R53 X est le TFE, Y est le 1233xf de 75:25 à 80:20 de 2,5 à 3 % R54 X est le TFE, Y est le 1233xf de 75:25 à80:20 de 3 à3,5 % R55 X est le TFE, Y est le 1233xf de 75:25 à80:20 de 3,5 à 4 % R56 X est le TFE, Y est le 1233xf de 75:25 à 80:20 de 4 à 4,5 % R57 X est le TFE, Y est le 1233xf de 75:25 à 80:20 de 4,5 à 5 % R58 X est le TFE, Y est le 1233xf de 75:25 à80:20 de 5 à5,5 % R59 X est le TFE, Y est le 1233xf de 75:25 à 80:20 de 5,5 à6 % R60 X est le TFE, Y est le 1233xf de 75:25 à 80:20 de 6 à 6,5 % 51 X est le TrFE, Y est le 1243zf de 55:45 à 60:40 de 0,5 à 1 % S2 X est le TrFE, Y est le 1243zf de 55:45 à 60:40 de 1 à 1,5 % S3 X est le TrFE, Y est le 1243zf de 55:45 à60:40 de 1,5 à 2 % S4 X est le TrFE, Y est le 1243zf de 55:45 à 60:40 de 2 à 2,5 % S5 X est le TrFE, Y est le 1243zf de 55:45 à 60:40 de 2,5 à 3 % S6 X est le TrFE, Y est le 1243zf de 55:45 à 60:40 de 3 à 3,5 % S7 X est le TrFE, Y est le 1243zf de 55:45 à 60:40 de 3,5 à 4 % S8 X est le TrFE, Y est le 1243zf de 55:45 à 60:40 de 4 à 4,5 % S9 X est le TrFE, Y est le 1243zf de 55:45 à 60:40 de 4,5 à 5 % S10 X est le TrFE, Y est le 1243zf de 55:45 à60:40 de 5 à5,5 % Sll X est le TrFE, Y est le 1243zf de 55:45 à60:40 de 5,5 à 6 % S12 X est le TrFE, Y est le 1243zf de 55:45 à 60:40 de 6 à 6,5 % S13 X est le TrFE, Y est le 1243zf de 60:40 à 65:35 de 0,5 à 1 % S14 X est le TrFE, Y est le 1243zf de 60:40 à 65:35 de 1 à 1,5 % 515 X est le TrFE, Y est le 1243zf de 60:40 à 65:35 de 1,5 à 2 % S16 X est le TrFE, Y est le 1243zf de 60:40 à 65:35 de 2 à 2,5 % S17 X est le TrFE, Y est le 1243zf de 60:40 à 65:35 de 2,5 à 3 % S18 X est le TrFE, Y est le 1243zf de 60:40 à 65:35 de 3 à 3,5 % S19 X est le TrFE, Y est le 1243zf de 60:40 à 65:35 de 3,5 à 4 % Poly mère N° Nature des monomères de Rapport Teneur en Y départ VDF:X S20 X est le TrFE, Y est le 1243zf de 60:40 à 65:35 de 4 à 4,5 % S21 X est le TrFE, Y est le 1243zf de 60:40 à 65:35 de 4,5 à 5 % S22 X est le TrFE, Y est le 1243zf de 60:40 à 65:35 de 5 à 5,5 % S23 X est le TrFE, Y est le 1243zf de 60:40 à 65:35 de 5,5 à 6 % S24 X est le TrFE, Y est le 1243zf de 60:40 à 65:35 de 6 à 6,5 % S25 X est le TrFE, Y est le 1243zf de 65:35 à 70:30 de 0,5 à 1 % S26 X est le TrFE, Y est le 1243zf de 65:35 à 70:30 de 1 à 1,5 % S27 X est le TrFE, Y est le 1243zf de 65:35 à 70:30 de 1,5 à 2 % S28 X est le TrFE, Y est le 1243zf de 65:35 à 70:30 de 2 à 2,5 % S29 X est le TrFE, Y est le 1243zf de 65:35 à 70:30 de 2,5 à 3 % S30 X est le TrFE, Y est le 1243zf de 65:35 à70:30 de 3 à3,5 % S31 X est le TrFE, Y est le 1243zf de 65:35 à70:30 de 3,5 à 4 % S32 X est le TrFE, Y est le 1243zf de 65:35 à 70:30 de 4 à 4,5 % S33 X est le TrFE, Y est le 1243zf de 65:35 à70:30 de 4,5 à5 % S34 X est le TrFE, Y est le 1243zf de 65:35 à70:30 de 5 à5,5 % S35 X est le TrFE, Y est le 1243zf de 65:35 à70:30 de 5,5 à 6 % S36 X est le TrFE, Y est le 1243zf de 65:35 à 70:30 de 6 à 6,5 % S37 X est le TrFE, Y est le 1243zf de 70:30 à 75:25 de 0,5 à 1 % S38 X est le TrFE, Y est le 1243zf de 70:30 à 75:25 delà 1,5% S39 X est le TrFE, Y est le 1243zf de 70:30 à 75:25 de 1,5 à 2 % S40 X est le TrFE, Y est le 1243zf de 70:30 à 75:25 de 2 à 2,5 % S41 X est le TrFE, Y est le 1243zf de 70:30 à 75:25 de 2,5 à 3 % S42 X est le TrFE, Y est le 1243zf de 70:30 à 75:25 de 3 à 3,5 % S43 X est le TrFE, Y est le 1243zf de 70:30 à 75:25 de 3,5 à 4 % S44 X est le TrFE, Y est le 1243zf de 70:30 à 75:25 de 4 à 4,5 % S45 X est le TrFE, Y est le 1243zf de 70:30 à 75:25 de 4,5 à 5 % S46 X est le TrFE, Y est le 1243zf de 70:30 à 75:25 de 5 à 5,5 % S47 X est le TrFE, Y est le 1243zf de 70:30 à 75:25 de 5,5 à 6 % S48 X est le TrFE, Y est le 1243zf de 70:30 à 75:25 de 6 à 6,5 % S49 X est le TrFE, Y est le 1243zf de 75:25 à 80:20 de 0,5 à 1 % S50 X est le TrFE, Y est le 1243zf de 75:25 à80:20 delà 1,5% S51 X est le TrFE, Y est le 1243zf de 75:25 à80:20 de 1,5 à 2 % S52 X est le TrFE, Y est le 1243zf de 75:25 à 80:20 de 2 à2,5 % S53 X est le TrFE, Y est le 1243zf de 75:25 à 80:20 de 2,5 à3 % S54 X est le TrFE, Y est le 1243zf de 75:25 à80:20 de 3 à3,5 % Poly mère N° Nature des monomères de Rapport Teneur en Y départ VDF:X S55 X est le TrFE, Y est le 1243zf de 75:25 à80:20 de 3,5 à 4 % S56 X est le TrFE, Y est le 1243zf de 75:25 à 80:20 de 4 à4,5 % S57 X est le TrFE, Y est le 1243zf de 75:25 à 80:20 de 4,5 à 5% S58 X est le TrFE, Y est le 1243zf de 75:25 à80:20 de 5 à5,5 % S59 X est le TrFE, Y est le 1243zf de 75:25 à 80:20 de 5,5 à6 % S60 X est le TrFE, Y est le 1243zf de 75:25 à 80:20 de 6 à 6,5 % Ti X est le TFE, Y est le 1243zf de 55:45 à 60:40 de 0,5 à 1 % T2 X est le TFE, Y est le 1243zf de 55:45 à 60:40 de 1 à 1,5 % T3 X est le TFE, Y est le 1243zf de 55:45 à 60:40 de 1,5 à 2 % T4 X est le TFE, Y est le 1243zf de 55:45 à 60:40 de 2 à 2,5 % T5 X est le TFE, Y est le 1243zf de 55:45 à 60:40 de 2,5 à 3 % T6 X est le TFE, Y est le 1243zf de 55:45 à 60:40 de 3 à 3,5 % T7 X est le TFE, Y est le 1243zf de 55:45 à 60:40 de 3,5 à 4 % T8 X est le TFE, Y est le 1243zf de 55:45 à 60:40 de 4 à 4,5 % T9 X est le TFE, Y est le 1243zf de 55:45 à 60:40 de 4,5 à 5 % T10 X est le TFE, Y est le 1243zf de 55:45 à 60:40 de 5 à 5,5 % T11 X est le TFE, Y est le 1243zf de 55:45 à 60:40 de 5,5 à 6 % T12 X est le TFE, Y est le 1243zf de 55:45 à 60:40 de 6 à 6,5 % T13 X est le TFE, Y est le 1243zf de 60:40 à 65:35 de 0,5 à 1 % T14 X est le TFE, Y est le 1243zf de 60:40 à 65:35 de 1 à 1,5 % T15 X est le TFE, Y est le 1243zf de 60:40 à 65:35 de 1,5 à 2 % T16 X est le TFE, Y est le 1243zf de 60:40 à 65:35 de 2 à 2,5 % T17 X est le TFE, Y est le 1243zf de 60:40 à 65:35 de 2,5 à 3 % T18 X est le TFE, Y est le 1243zf de 60:40 à 65:35 de 3 à 3,5 % T19 X est le TFE, Y est le 1243zf de 60:40 à 65:35 de 3,5 à 4 % T20 X est le TFE, Y est le 1243zf de 60:40 à 65:35 de 4 à 4,5 % T21 X est le TFE, Y est le 1243zf de 60:40 à 65:35 de 4,5 à 5 % T22 X est le TFE, Y est le 1243zf de 60:40 à 65:35 de 5 à 5,5 % T23 X est le TFE, Y est le 1243zf de 60:40 à 65:35 de 5,5 à 6 % T24 X est le TFE, Y est le 1243zf de 60:40 à 65:35 de 6 à 6,5 % T25 X est le TFE, Y est le 1243zf de 65:35 à 70:30 de 0,5 à 1 % T26 X est le TFE, Y est le 1243zf de 65:35 à 70:30 de 1 à 1,5 % T27 X est le TFE, Y est le 1243zf de 65:35 à 70:30 de 1,5 à 2 % T28 X est le TFE, Y est le 1243zf de 65:35 à 70:30 de 2 à 2,5 % T29 X est le TFE, Y est le 1243zf de 65:35 à 70:30 de 2,5 à 3 % Poly mère N° Nature des monomères de Rapport Teneur en Y départ VDF:X T30 X est le TFE, Y est le 1243zf de 65:35 à 70:30 de 3 à 3,5 % T31 X est le TFE, Y est le 1243zf de 65:35 à70:30 de 3,5 à 4 % T32 X est le TFE, Y est le 1243zf de 65:35 à 70:30 de 4 à 4,5 % T33 X est le TFE, Y est le 1243zf de 65:35 à 70:30 de 4,5 à 5 % T34 X est le TFE, Y est le 1243zf de 65:35 à 70:30 de 5 à 5,5 % T35 X est le TFE, Y est le 1243zf de 65:35 à70:30 de 5,5 à 6 % T36 X est le TFE, Y est le 1243zf de 65:35 à 70:30 de 6 à 6,5 % T37 X est le TFE, Y est le 1243zf de 70:30 à 75:25 de 0,5 à 1 % T38 X est le TFE, Y est le 1243zf de 70:30 à 75:25 de 1 à 1,5 % T39 X est le TFE, Y est le 1243zf de 70:30 à 75:25 de 1,5 à 2 °A T40 X est le TFE, Y est le 1243zf de 70:30 à 75:25 de 2 à 2,5 % T41 X est le TFE, Y est le 1243zf de 70:30 à 75:25 de 2,5 à 3 % T42 X est le TFE, Y est le 1243zf de 70:30 à 75:25 de 3 à 3,5 % T43 X est le TFE, Y est le 1243zf de 70:30 à 75:25 de 3,5 à 4 % T44 X est le TFE, Y est le 1243zf de 70:30 à 75:25 de 4 à 4,5 % T45 X est le TFE, Y est le 1243zf de 70:30 à 75:25 de 4,5 à 5 % T46 X est le TFE, Y est le 1243zf de 70:30 à 75:25 de 5 à 5,5 % T47 X est le TFE, Y est le 1243zf de 70:30 à 75:25 de 5,5 à 6 % T48 X est le TFE, Y est le 1243zf de 70:30 à 75:25 de 6 à 6,5 % T49 X est le TFE, Y est le 1243zf de 75:25 à 80:20 de 0,5 à 1 % T50 X est le TFE, Y est le 1243zf de 75:25 à 80:20 de 1 à 1,5 % T51 X est le TFE, Y est le 1243zf de 75:25 à 80:20 de 1,5 à 2 % T52 X est le TFE, Y est le 1243zf de 75:25 à 80:20 de 2 à 2,5 % T53 X est le TFE, Y est le 1243zf de 75:25 à 80:20 de 2,5 à 3 % T54 X est le TFE, Y est le 1243zf de 75:25 à 80:20 de 3 à 3,5 % T55 X est le TFE, Y est le 1243zf de 75:25 à 80:20 de 3,5 à 4 % T56 X est le TFE, Y est le 1243zf de 75:25 à 80:20 de 4 à 4,5 % T57 X est le TFE, Y est le 1243zf de 75:25 à 80:20 de 4,5 à 5 % T58 X est le TFE, Y est le 1243zf de 75:25 à 80:20 de 5 à 5,5 % T59 X est le TFE, Y est le 1243zf de 75:25 à 80:20 de 5,5 à 6 % T60 X est le TFE, Y est le 1243zf de 75:25 à 80:20 de 6 à 6,5 % Ul X est le TrFE, Y est le 1225zc de 55:45 à 60:40 de 0,5 à 1 % U2 X est le TrFE, Y est le 1225zc de 55:45 à 60:40 de 1 à 1,5 % U3 X est le TrFE, Y est le 1225zc de 55:45 à 60:40 de 1,5 à 2 % U4 X est le TrFE, Y est le 1225zc de 55:45 à 60:40 de 2 à 2,5 % Poly mère N° Nature des monomères de Rapport Teneur en Y départ VDF:X U5 X est le TrFE, Y est le 1225zc de 55:45 à 60:40 de 2,5 à 3 % U6 X est le TrFE, Y est le 1225zc de 55:45 à 60:40 de 3 à 3,5 % U7 X est le TrFE, Y est le 1225zc de 55:45 à 60:40 de 3,5 à 4 % U8 X est le TrFE, Y est le 1225zc de 55:45 à 60:40 de 4 à 4,5 % U9 X est le TrFE, Y est le 1225zc de 55:45 à 60:40 de 4,5 à 5 % U10 X est le TrFE, Y est le 1225zc de 55:45 à 60:40 de 5 à 5,5 % Ul 1 X est le TrFE, Y est le 1225zc de 55:45 à 60:40 de 5,5 à 6 % U12 X est le TrFE, Y est le 1225zc de 55:45 à 60:40 de 6 à 6,5 % U13 X est le TrFE, Y est le 1225zc de 60:40 à 65:35 de 0,5 à 1 % U14 X est le TrFE, Y est le 1225zc de 60:40 à 65:35 de 1 à 1,5 % U15 X est le TrFE, Y est le 1225zc de 60:40 à 65:35 de 1,5 à 2 % U16 X est le TrFE, Y est le 1225zc de 60:40 à 65:35 de 2 à 2,5 % U17 X est le TrFE, Y est le 1225zc de 60:40 à 65:35 de 2,5 à 3 % U18 X est le TrFE, Y est le 1225zc de 60:40 à 65:35 de 3 à 3,5 % U19 X est le TrFE, Y est le 1225zc de 60:40 à 65:35 de 3,5 à 4 % U20 X est le TrFE, Y est le 1225zc de 60:40 à 65:35 de 4 à 4,5 % U21 X est le TrFE, Y est le 1225zc de 60:40 à 65:35 de 4,5 à 5 % U22 X est le TrFE, Y est le 1225zc de 60:40 à 65:35 de 5 à 5,5 % U23 X est le TrFE, Y est le 1225zc de 60:40 à 65:35 de 5,5 à 6 % U24 X est le TrFE, Y est le 1225zc de 60:40 à 65:35 de 6 à 6,5 % U25 X est le TrFE, Y est le 1225zc de 65:35 à 70:30 de 0,5 à 1 % U26 X est le TrFE, Y est le 1225zc de 65:35 à 70:30 de 1 à 1,5 % U27 X est le TrFE, Y est le 1225zc de 65:35 à 70:30 de 1,5 à 2 % U28 X est le TrFE, Y est le 1225zc de 65:35 à 70:30 de 2 à 2,5 % U29 X est le TrFE, Y est le 1225zc de 65:35 à 70:30 de 2,5 à 3 % U30 X est le TrFE, Y est le 1225zc de 65:35 à 70:30 de 3 à 3,5 % U31 X est le TrFE, Y est le 1225zc de 65:35 à 70:30 de 3,5 à 4 % U32 X est le TrFE, Y est le 1225zc de 65:35 à 70:30 de 4 à 4,5 % U33 X est le TrFE, Y est le 1225zc de 65:35 à 70:30 de 4,5 à 5 % U34 X est le TrFE, Y est le 1225zc de 65:35 à 70:30 de 5 à 5,5 % U35 X est le TrFE, Y est le 1225zc de 65:35 à 70:30 de 5,5 à 6 % U36 X est le TrFE, Y est le 1225zc de 65:35 à 70:30 de 6 à 6,5 % U37 X est le TrFE, Y est le 1225zc de 70:30 à 75:25 de 0,5 à 1 % U38 X est le TrFE, Y est le 1225zc de 70:30 à 75:25 de 1 à 1,5 % U39 X est le TrFE, Y est le 1225zc de 70:30 à 75:25 de 1,5 à 2 % Poly mère N° Nature des monomères de Rapport Teneur en Y départ VDF:X U40 X est le TrFE, Y est le 1225zc de 70:30 à 75:25 de 2 à 2,5 % U41 X est le TrFE, Y est le 1225zc de 70:30 à 75:25 de 2,5 à 3 % U42 X est le TrFE, Y est le 1225zc de 70:30 à 75:25 de 3 à 3,5 % U43 X est le TrFE, Y est le 1225zc de 70:30 à 75:25 de 3,5 à 4 % U44 X est le TrFE, Y est le 1225zc de 70:30 à 75:25 de 4 à 4,5 % U45 X est le TrFE, Y est le 1225zc de 70:30 à 75:25 de 4,5 à 5 % U46 X est le TrFE, Y est le 1225zc de 70:30 à 75:25 de 5 à 5,5 % U47 X est le TrFE, Y est le 1225zc de 70:30 à 75:25 de 5,5 à 6 % U48 X est le TrFE, Y est le 1225zc de 70:30 à 75:25 de 6 à 6,5 % U49 X est le TrFE, Y est le 1225zc de 75:25 à 80:20 de 0,5 à 1 % U50 X est le TrFE, Y est le 1225zc de 75:25 à 80:20 de 1 à 1,5 % U51 X est le TrFE, Y est le 1225zc de 75:25 à 80:20 de 1,5 à 2 % U52 X est le TrFE, Y est le 1225zc de 75:25 à 80:20 de 2 à 2,5 % U53 X est le TrFE, Y est le 1225zc de 75:25 à 80:20 de 2,5 à 3 % U54 X est le TrFE, Y est le 1225zc de 75:25 à 80:20 de 3 à 3,5 % U55 X est le TrFE, Y est le 1225zc de 75:25 à 80:20 de 3,5 à 4 % U56 X est le TrFE, Y est le 1225zc de 75:25 à 80:20 de 4 à 4,5 % U57 X est le TrFE, Y est le 1225zc de 75:25 à 80:20 de 4,5 à 5 % U58 X est le TrFE, Y est le 1225zc de 75:25 à 80:20 de 5 à 5,5 % U59 X est le TrFE, Y est le 1225zc de 75:25 à 80:20 de 5,5 à 6 % U60 X est le TrFE, Y est le 1225zc de 75:25 à 80:20 de 6 à 6,5 % V1 X est le TFE, Y est le 1225zc de 55:45 à 60:40 de 0,5 à 1 % V2 X est le TFE, Y est le 1225zc de 55:45 à 60:40 de 1 à 1,5 % V3 X est le TFE, Y est le 1225zc de 55:45 à 60:40 de 1,5 à 2 % V4 X est le TFE, Y est le 1225zc de 55:45 à 60:40 de 2 à 2,5 % Vs X est le TFE, Y est le 1225zc de 55:45 à 60:40 de 2,5 à 3 % V6 X est le TFE, Y est le 1225zc de 55:45 à 60:40 de 3 à 3,5 % V7 X est le TFE, Y est le 1225zc de 55:45 à 60:40 de 3,5 à 4 % V8 X est le TFE, Y est le 1225zc de 55:45 à 60:40 de 4 à 4,5 % V9 X est le TFE, Y est le 1225zc de 55:45 à 60:40 de 4,5 à 5 % V10 X est le TFE, Y est le 1225zc de 55:45 à 60:40 de 5 à 5,5 % V11 X est le TFE, Y est le 1225zc de 55:45 à 60:40 de 5,5 à 6 % V12 X est le TFE, Y est le 1225zc de 55:45 à 60:40 de 6 à 6,5 % V13 X est le TFE, Y est le 1225zc de 60:40 à 65:35 de 0,5 à 1 % V14 X est le TFE, Y est le 1225zc de 60:40 à 65:35 de 1 à 1,5 % Poly mère N° Nature des monomères de Rapport Teneur en Y départ VDF:X V15 X est le TFE, Y est le 1225zc de 60:40 à 65:35 de 1,5 à 2 % V16 X est le TFE, Y est le 1225zc de 60:40 à 65:35 de 2 à 2,5 % V17 X est le TFE, Y est le 1225zc de 60:40 à 65:35 de 2,5 à 3 % V18 X est le TFE, Y est le 1225zc de 60:40 à 65:35 de 3 à 3,5 % V19 X est le TFE, Y est le 1225zc de 60:40 à 65:35 de 3,5 à 4 % V20 X est le TFE, Y est le 1225zc de 60:40 à 65:35 de 4 à 4,5 % V21 X est le TFE, Y est le 1225zc de 60:40 à 65:35 de 4,5 à 5 % V22 X est le TFE, Y est le 1225zc de 60:40 à 65:35 de 5 à 5,5 % V23 X est le TFE, Y est le 1225zc de 60:40 à 65:35 de 5,5 à 6 % V24 X est le TFE, Y est le 1225zc de 60:40 à 65:35 de 6 à 6,5 % V25 X est le TFE, Y est le 1225zc de 65:35 à 70:30 de 0,5 à 1 % V26 X est le TFE, Y est le 1225zc de 65:35 à 70:30 de 1 à 1,5 % V27 X est le TFE, Y est le 1225zc de 65:35 à 70:30 de 1,5 à 2 % V28 X est le TFE, Y est le 1225zc de 65:35 à 70:30 de 2 à 2,5 % V29 X est le TFE, Y est le 1225zc de 65:35 à 70:30 de 2,5 à 3 % V30 X est le TFE, Y est le 1225zc de 65:35 à 70:30 de 3 à 3,5 % V31 X est le TFE, Y est le 1225zc de 65:35 à70:30 de 3,5 à 4 % V32 X est le TFE, Y est le 1225zc de 65:35 à 70:30 de 4 à 4,5 % V33 X est le TFE, Y est le 1225zc de 65:35 à 70:30 de 4,5 à 5 % V34 X est le TFE, Y est le 1225zc de 65:35 à 70:30 de 5 à 5,5 % V35 X est le TFE, Y est le 1225zc de 65:35 à 70:30 de 5,5 à 6% V36 X est le TFE, Y est le 1225zc de 65:35 à 70:30 de 6 à 6,5 % V37 X est le TFE, Y est le 1225zc de 70:30 à 75:25 de 0,5 à 1 % V38 X est le TFE, Y est le 1225zc de 70:30 à 75:25 de 1 à 1,5 % V39 X est le TFE, Y est le 1225zc de 70:30 à 75:25 de 1,5 à 2 % V40 X est le TFE, Y est le 1225zc de 70:30 à 75:25 de 2 à 2,5 % V41 X est le TFE, Y est le 1225zc de 70:30 à 75:25 de 2,5 à 3 % V42 X est le TFE, Y est le 1225zc de 70:30 à 75:25 de 3 à 3,5 % V43 X est le TFE, Y est le 1225zc de 70:30 à 75:25 de 3,5 à 4 % V44 X est le TFE, Y est le 1225zc de 70:30 à 75:25 de 4 à 4,5 % V45 X est le TFE, Y est le 1225zc de 70:30 à 75:25 de 4,5 à 5 % V46 X est le TFE, Y est le 1225zc de 70:30 à 75:25 de 5 à 5,5 % V47 X est le TFE, Y est le 1225zc de 70:30 à 75:25 de 5,5 à 6 % V48 X est le TFE, Y est le 1225zc de 70:30 à 75:25 de 6 à 6,5 % V49 X est le TFE, Y est le 1225zc de 75:25 à 80:20 de 0,5 à 1 % Poly mère N° Nature des monomères de Rapport Teneur en Y départ VDF:X V50 X est le TFE, Y est le 1225zc de 75:25 à 80:20 de 1 à 1,5 % V51 X est le TFE, Y est le 1225zc de 75:25 à 80:20 de 1,5 à 2 % V52 X est le TFE, Y est le 1225zc de 75:25 à 80:20 de 2 à 2,5 % V53 X est le TFE, Y est le 1225zc de 75:25 à 80:20 de 2,5 à 3 % V54 X est le TFE, Y est le 1225zc de 75:25 à 80:20 de 3 à 3,5 % V55 X est le TFE, Y est le 1225zc de 75:25 à 80:20 de 3,5 à 4 % V56 X est le TFE, Y est le 1225zc de 75:25 à 80:20 de 4 à 4,5 % V57 X est le TFE, Y est le 1225zc de 75:25 à 80:20 de 4,5 à 5 % V58 X est le TFE, Y est le 1225zc de 75:25 à 80:20 de 5 à 5,5 % V59 X est le TFE, Y est le 1225zc de 75:25 à 80:20 de 5,5 à 6 % V60 X est le TFE, Y est le 1225zc de 75:25 à 80:20 de 6 à 6,5 % W1 X est le TrFE, Y est le 1225ye de 55:45 à 60:40 de 0,5 à 1 % W2 X est le TrFE, Y est le 1225ye de 55:45 à 60:40 de 1 à 1,5 % W3 X est le TrFE, Y est le 1225ye de 55:45 à 60:40 de 1,5 à 2 % W4 X est le TrFE, Y est le 1225ye de 55:45 à 60:40 de 2 à 2,5 % W5 X est le TrFE, Y est le 1225ye de 55:45 à 60:40 de 2,5 à 3 % W6 X est le TrFE, Y est le 1225ye de 55:45 à 60:40 de 3 à 3,5 % W7 X est le TrFE, Y est le 1225ye de 55:45 à 60:40 de 3,5 à 4 % W8 X est le TrFE, Y est le 1225ye de 55:45 à 60:40 de 4 à 4,5 % W9 X est le TrFE, Y est le 1225ye de 55:45 à 60:40 de 4,5 à 5 % W10 X est le TrFE, Y est le 1225ye de 55:45 à60:40 de 5 à5,5 % W11 X est le TrFE, Y est le 1225ye de 55:45 à 60:40 de 5,5 à6 % W12 X est le TrFE, Y est le 1225ye de 55:45 à 60:40 de 6 à 6,5 % W13 X est le TrFE, Y est le 1225ye de 60:40 à 65:35 de 0,5 à 1 % W14 X est le TrFE, Y est le 1225ye de 60:40 à 65:35 de 1 à 1,5 % W15 X est le TrFE, Y est le 1225ye de 60:40 à 65:35 de 1,5 à 2 % W16 X est le TrFE, Y est le 1225ye de 60:40 à 65:35 de 2 à 2,5 % W17 X est le TrFE, Y est le 1225ye de 60:40 à 65:35 de 2,5 à 3 % W18 X est le TrFE, Y est le 1225ye de 60:40 à 65:35 de 3 à 3,5 % W19 X est le TrFE, Y est le 1225ye de 60:40 à 65:35 de 3,5 à 4 % W20 X est le TrFE, Y est le 1225ye de 60:40 à 65:35 de 4 à 4,5 % W21 X est le TrFE, Y est le 1225ye de 60:40 à 65:35 de 4,5 à 5 % W22 X est le TrFE, Y est le 1225ye de 60:40 à 65:35 de 5 à 5,5 % W23 X est le TrFE, Y est le 1225ye de 60:40 à 65:35 de 5,5 à 6 % W24 X est le TrFE, Y est le 1225ye de 60:40 à 65:35 de 6 à 6,5 % Poly mère N° Nature des monomères de Rapport Teneur en Y départ VDF:X W25 X est le TrFE, Y est le 1225ye de 65:35 à 70:30 de 0,5 à 1 % W26 X est le TrFE, Y est le 1225ye de 65:35 à 70:30 de 1 à 1,5 % W27 X est le TrFE, Y est le 1225ye de 65:35 à 70:30 de 1,5 à 2 % W28 X est le TrFE, Y est le 1225ye de 65:35 à 70:30 de 2 à 2,5 % W29 X est le TrFE, Y est le 1225ye de 65:35 à 70:30 de 2,5 à 3 % W30 X est le TrFE, Y est le 1225ye de 65:35 à 70:30 de 3 à 3,5 % W31 X est le TrFE, Y est le 1225ye de 65:35 à 70:30 de 3,5 à 4 % W32 X est le TrFE, Y est le 1225ye de 65:35 à 70:30 de 4 à 4,5 % W33 X est le TrFE, Y est le 1225ye de 65:35 à 70:30 de 4,5 à 5 % W34 X est le TrFE, Y est le 1225ye de 65:35 à 70:30 de 5 à 5,5 % W35 X est le TrFE, Y est le 1225ye de 65:35 à 70:30 de 5,5 à 6 % W36 X est le TrFE, Y est le 1225ye de 65:35 à 70:30 de 6 à 6,5 % W37 X est le TrFE, Y est le 1225ye de 70:30 à 75:25 de 0,5 à 1 % W38 X est le TrFE, Y est le 1225ye de 70:30 à 75:25 de 1 à 1,5 % W39 X est le TrFE, Y est le 1225ye de 70:30 à 75:25 de 1,5 à 2 % W40 X est le TrFE, Y est le 1225ye de 70:30 à 75:25 de 2 à 2,5 % W41 X est le TrFE, Y est le 1225ye de 70:30 à 75:25 de 2,5 à 3 % W42 X est le TrFE, Y est le 1225ye de 70:30 à 75:25 de 3 à 3,5 % W43 X est le TrFE, Y est le 1225ye de 70:30 à 75:25 de 3,5 à 4 % W44 X est le TrFE, Y est le 1225ye de 70:30 à 75:25 de 4 à 4,5 % W45 X est le TrFE, Y est le 1225ye de 70:30 à 75:25 de 4,5 à 5 % W46 X est le TrFE, Y est le 1225ye de 70:30 à 75:25 de 5 à 5,5 % W47 X est le TrFE, Y est le 1225ye de 70:30 à 75:25 de 5,5 à 6 % W48 X est le TrFE, Y est le 1225ye de 70:30 à 75:25 de 6 à 6,5 % W49 X est le TrFE, Y est le 1225ye de 75:25 à 80:20 de 0,5 à 1 % W50 X est le TrFE, Y est le 1225ye de 75:25 à 80:20 de 1 à 1,5 % W51 X est le TrFE, Y est le 1225ye de 75:25 à 80:20 de 1,5 à 2 % W52 X est le TrFE, Y est le 1225ye de 75:25 à 80:20 de 2 à 2,5 % W53 X est le TrFE, Y est le 1225ye de 75:25 à 80:20 de 2,5 à 3 % W54 X est le TrFE, Y est le 1225ye de 75:25 à 80:20 de 3 à 3,5 % W55 X est le TrFE, Y est le 1225ye de 75:25 à 80:20 de 3,5 à 4 % W56 X est le TrFE, Y est le 1225ye de 75:25 à 80:20 de 4 à 4,5 % W57 X est le TrFE, Y est le 1225ye de 75:25 à 80:20 de 4,5 à 5 % W58 X est le TrFE, Y est le 1225ye de 75:25 à 80:20 de 5 à 5,5 % W59 X est le TrFE, Y est le 1225ye de 75:25 à 80:20 de 5,5 à 6 % Poly mère N° Nature des monomères de Rapport Teneur en Y départ VDF:X W60 X est le TrFE, Y est le 1225ye de 75:25 à 80:20 de 6 à 6,5 % X1 X est le TFE, Y est le 1225ye de 55:45 à 60:40 de 0,5 à 1 % X2 X est le TFE, Y est le 1225ye de 55:45 à 60:40 de 1 à 1,5 % X3 X est le TFE, Y est le 1225ye de 55:45 à 60:40 de 1,5 à 2 % X4 X est le TFE, Y est le 1225ye de 55:45 à 60:40 de 2 à 2,5 % X5 X est le TFE, Y est le 1225ye de 55:45 à 60:40 de 2,5 à 3 % X6 X est le TFE, Y est le 1225ye de 55:45 à 60:40 de 3 à 3,5 % X7 X est le TFE, Y est le 1225ye de 55:45 à 60:40 de 3,5 à 4 % X8 X est le TFE, Y est le 1225ye de 55:45 à 60:40 de 4 à 4,5 % X9 X est le TFE, Y est le 1225ye de 55:45 à 60:40 de 4,5 à 5 % X10 X est le TFE, Y est le 1225ye de 55:45 à 60:40 de 5 à 5,5 % X11 X est le TFE, Y est le 1225ye de 55:45 à 60:40 de 5,5 à 6 % X12 X est le TFE, Y est le 1225ye de 55:45 à 60:40 de 6 à 6,5 % X13 X est le TFE, Y est le 1225ye de 60:40 à 65:35 de 0,5 à 1 % X14 X est le TFE, Y est le 1225ye de 60:40 à 65:35 de 1 à 1,5 % X15 X est le TFE, Y est le 1225ye de 60:40 à 65:35 de 1,5 à 2 % X16 X est le TFE, Y est le 1225ye de 60:40 à 65:35 de 2 à 2,5 % X17 X est le TFE, Y est le 1225ye de 60:40 à 65:35 de 2,5 à 3 % X18 X est le TFE, Y est le 1225ye de 60:40 à 65:35 de 3 à 3,5 % X19 X est le TFE, Y est le 1225ye de 60:40 à 65:35 de 3,5 à 4 % X20 X est le TFE, Y est le 1225ye de 60:40 à 65:35 de 4 à 4,5 % X21 X est le TFE, Y est le 1225ye de 60:40 à 65:35 de 4,5 à 5 % X22 X est le TFE, Y est le 1225ye de 60:40 à 65:35 de 5 à 5,5 % X23 X est le TFE, Y est le 1225ye de 60:40 à 65:35 de 5,5 à 6 % X24 X est le TFE, Y est le 1225ye de 60:40 à 65:35 de 6 à 6,5 % X25 X est le TFE, Y est le 1225ye de 65:35 à 70:30 de 0,5 à 1 % X26 X est le TFE, Y est le 1225ye de 65:35 à 70:30 de 1 à 1,5 % X27 X est le TFE, Y est le 1225ye de 65:35 à 70:30 de 1,5 à 2 % X28 X est le TFE, Y est le 1225ye de 65:35 à 70:30 de 2 à 2,5 % X29 X est le TFE, Y est le 1225ye de 65:35 à 70:30 de 2,5 à 3 % X30 X est le TFE, Y est le 1225ye de 65:35 à 70:30 de 3 à 3,5 % X31 X est le TFE, Y est le 1225ye de 65:35 à 70:30 de 3,5 à 4 % X32 X est le TFE, Y est le 1225ye de 65:35 à 70:30 de 4 à 4,5 % X33 X est le TFE, Y est le 1225ye de 65:35 à 70:30 de 4,5 à 5 % X34 X est le TFE, Y est le 1225ye de 65:35 à 70:30 de 5 à 5,5 % Poly mère N° Nature des monomères de Rapport Teneur en Y départ VDF:X X35 X est le TFE, Y est le 1225ye de 65:35 à 70:30 de 5,5 à 6 % X36 X est le TFE, Y est le 1225ye de 65:35 à 70:30 de 6 à 6,5 % X37 X est le TFE, Y est le 1225ye de 70:30 à 75:25 de 0,5 à 1 % X38 X est le TFE, Y est le 1225ye de 70:30 à 75:25 de 1 à 1,5 % X39 X est le TFE, Y est le 1225ye de 70:30 à 75:25 de 1,5 à 2 % X40 X est le TFE, Y est le 1225ye de 70:30 à 75:25 de 2 à 2,5 % X41 X est le TFE, Y est le 1225ye de 70:30 à 75:25 de 2,5 à 3 % X42 X est le TFE, Y est le 1225ye de 70:30 à 75:25 de 3 à 3,5 % X43 X est le TFE, Y est le 1225ye de 70:30 à 75:25 de 3,5 à 4 % X44 X est le TFE, Y est le 1225ye de 70:30 à 75:25 de 4 à 4,5 % X45 X est le TFE, Y est le 1225ye de 70:30 à 75:25 de 4,5 à 5 % X46 X est le TFE, Y est le 1225ye de 70:30 à 75:25 de 5 à 5,5 % X47 X est le TFE, Y est le 1225ye de 70:30 à 75:25 de 5,5 à 6 % X48 X est le TFE, Y est le 1225ye de 70:30 à 75:25 de 6 à 6,5 % X49 X est le TFE, Y est le 1225ye de 75:25 à 80:20 de 0,5 à 1 % X50 X est le TFE, Y est le 1225ye de 75:25 à 80:20 de 1 à 1,5 % X51 X est le TFE, Y est le 1225ye de 75:25 à 80:20 de 1,5 à 2 % X52 X est le TFE, Y est le 1225ye de 75:25 à 80:20 de 2 à 2,5 % X53 X est le TFE, Y est le 1225ye de 75:25 à 80:20 de 2,5 à 3 % X54 X est le TFE, Y est le 1225ye de 75:25 à 80:20 de 3 à 3,5 % X55 X est le TFE, Y est le 1225ye de 75:25 à 80:20 de 3,5 à 4 % X56 X est le TFE, Y est le 1225ye de 75:25 à 80:20 de 4 à 4,5 % X57 X est le TFE, Y est le 1225ye de 75:25 à 80:20 de 4,5 à 5 % X58 X est le TFE, Y est le 1225ye de 75:25 à 80:20 de 5 à 5,5 % X59 X est le TFE, Y est le 1225ye de 75:25 à 80:20 de 5,5 à 6 % X60 X est le TFE, Y est le 1225ye de 75:25 à 80:20 de 6 à 6,5 % Dans le tableau précédent, le PAVE peut en particulier être le PMVE. Alternativement, le PAVE peut en particulier être le PPVE. Les polymères décrits ci-dessus peuvent optionnellement être réticulés, par exemple au moyen de 2,2,4-triméthy1-1,6-hexanediamine. Alternativement, les polymères décrits ci-dessus ne sont pas réticulés. Les polymères décrits ci-dessus sont utilisés pour fabriquer des dispositifs de mémoire ferroélectrique. Par « dispositif de mémoire ferroélectrique », on entend un dispositif présentant au moins deux états de polarisation distincts, le passage d'un état à l'autre état pouvant être effectué par application d'un champ électrique, et la polarisation étant conservée en l'absence de champ électrique. La mémoire est ainsi de type bistable et non-volatile. Le dispositif de mémoire ferroélectrique selon l'invention comporte de manière générale une couche comprenant l'un des polymères décrits ci-dessus, et deux électrodes disposées de part et d'autre de celle-ci et destinées à appliquer un champ électrique sur la couche de polymère. L'ensemble électrodes / polymère ferroélectrique / électrodes peut être déposé sur un substrat. La couche comprenant le polymère peut consister en le polymère en question ; ou bien alternativement consister en un mélange de plusieurs des polymères ci-dessus ; ou bien alternativement consister en un mélange de polymères ci-dessus (de préférence un seul) avec un ou plusieurs matériaux additionnels (par exemple un polymère semi- conducteur). Le dispositif de mémoire ferroélectrique permet ainsi de stocker au moins 1 bit d'information. Le terme recouvre à la fois une cellule de mémoire ferroélectrique individuelle, comprenant deux états de polarisation distincts et pouvant donc stocker un bit d'information ; et les dispositifs de mémoire ferroélectrique intégrés, qui comportent une pluralité de cellules et peuvent donc stocker une pluralité de bits d'information. Le dispositif de mémoire ferroélectrique selon l'invention présente de préférence des moyens d'écriture et des moyens de lecture. Les moyens d'écriture permettent d'appliquer un champ électrique à la couche polymère propre à modifier la polarisation de celle-ci. Les moyens de lecture permettent de mesurer l'état de polarisation de la couche polymère. La couche de polymère dans le dispositif de mémoire ferroélectrique présente une épaisseur qui est de préférence inférieure à 1 ùm. Par exemple, l'épaisseur peut être de 10 nm à 900 nm ou de 100 nm à 800 nm. L'utilisation des polymères décrits ci-dessus permet d'utiliser des épaisseurs variées, et notamment des épaisseurs plus importantes qu'avec les couches de P(VDF-TrFE) décrites dans l'état de la technique, du fait de la plus faible valeur du champ coercitif Cela est avantageux dans la mesure où une couche de faible épaisseur peut présenter des problèmes d'hétérogénéité liée à la rugosité des matériaux. Les électrodes présentes dans le dispositif de mémoire ferroélectrique peuvent être métalliques, par exemple en aluminium, platine, titane, cuivre, argent ou or. Elles peuvent également être constituées d'un polymère conducteur, par exemple de la polypyrrole dopée, des dérivés dopés de polypyrrole, de la polyaniline dopée, des dérivés dopés de polyaniline, des polythiophènes dopés et des dérivés dopés de polythiophènes. Le poly(3,4-éthylène dioxythiophène), éventuellement combiné avec du polystyrène sulfonate, est un polymère conducteur préféré. Les électrodes peuvent également comprendre une couche de polymère conducteur (en contact avec la couche centrale de polymère ferroélectrique), et une couche métallique. A cet égard, il est expressément renvoyé aux schémas des figures 1, 2a, 2b, 2c, 2d et 2e du document WO 02/43071. Selon un autre mode de réalisation, la couche de polymère ferroélectrique est associée à une couche de matériau semi-conducteur. Le matériau semi-conducteur peut par exemple être du poly[2-méthoxy, 5-(2'-éthyl-hexyloxy)-p-phénylènevinylène]. Le dispositif selon l'invention peut notamment être un condensateur ferroélectrique. Dans un tel dispositif, l'information est stockée en alignant la direction de la polarisation interne selon un champ extérieur appliqué. Afin de lire l'information, on applique une tension de commutation et on mesure une réponse de courant de déplacement de charge plus ou moins élevée, selon que la polarisation interne est alignée ou non avec le champ appliqué. La lecture peut ainsi être destructive de l'information stockée, auquel cas une tension de réécriture doit être appliquée après l'opération de lecture. Alternativement, le dispositif selon l'invention peut être un transistor à effet de champ ferroélectrique. Dans un tel dispositif, la couche de polymère ferroélectrique est associée à une couche de matériau semi-conducteur, par exemple de polymère semi-conducteur. La couche de polymère ferroélectrique joue le rôle d'isolant de grille. La fonctionnalité du dispositif provient de l'atténuation de la concentration de porteurs de charges dans le matériau semi-conducteur du fait de la polarisation ferroélectrique de l'isolant de grille. Dans un transistor à effet de champ ferroélectrique, la lecture de l'information est non-destructive. Alternativement, le dispositif selon l'invention peut être une diode ferroélectrique. Dans un tel dispositif, le polymère ferroélectrique est mélangé avec un polymère semi-conducteur pour fournir une couche composite comportant des domaines ferroélectriques et des domaines semi-conducteurs. Le polymère semiconducteur peut par exemple être du poly(3-hexylthiophène) à régions irrégulières. Ce dispositif combine certains des avantages du condensateur ferroélectrique (notamment sa simplicité de construction) et du transistor à effet de champ ferroélectrique (à savoir fournir une commutation de type résistif). Le dispositif selon l'invention peut également être une mémoire intégrée, comprenant une pluralité de cellules ferroélectriques (chaque cellule stockant 1 bit d'information) connectées de façon matricielle. Les cellules ferroélectriques peuvent notamment être des condensateurs ferroélectriques, des transistors à effet de champ ferroélectriques ou des diodes ferroélectriques. Une telle mémoire intégrée comprend un premier réseau d'électrodes d'un côté de la couche de polymère ferroélectrique et un deuxième réseau d'électrodes de l'autre côté de la couche de polymère ferroélectrique. A titre d'exemple, et en faisant référence aux figures 1 et 2, une mémoire intégrée peut comporter une couche unique 3 de polymère ferroélectrique, en sandwich entre un premier réseau d'électrodes la, lb, lc, ld, le et un deuxième réseau d'électrodes 2a, 2b, 2c, 2d. Chaque réseau d'électrodes est par exemple une série de bandes parallèles, les deux réseaux ayant des directions croisées, de préférence orthogonales. Des cellules de mémoire ferroélectrique individuelles 5a, 5b, 5c, 5d, 5e sont délimitées par les intersections des réseaux d'électrodes en regard ; chacune comporte un volume de polymère ferroélectrique et des portions d'électrodes situées de part et d'autre de ce volume. L'ensemble du dispositif est disposé sur un substrat 4, qui est par exemple une plaquette de silicium métallisée (en particulier avec de l'aluminium ou du platine). La fabrication du dispositif de mémoire ferroélectrique selon l'invention est de préférence effectuée par dépôt de couches ou films successifs (de polymère ferroélectrique, de matériaux formant des électrodes, éventuellement de matériau semi-conducteur) sur un substrat. Le dépôt peut être effectué notamment par centrifugation, par pulvérisation ou par impression par jet d'encre. L'invention a également pour objet l'ensemble des polymères décrits ci-dessus, en tant que tels. L'invention a également pour objet un film en tant que tel, le film étant constitué de l'un quelconque des polymères ci-dessus et présentant une épaisseur inférieure à 1 ; ou une épaisseur de 10 nm à 100 nm ; ou une épaisseur de 100 nm à 200 nm ; ou une épaisseur de 200 nm à 300 nm ; ou une épaisseur de 200 nm à 300 nm ; ou une épaisseur de 300 nm à 400 nm ; ou une épaisseur de 400 nm à 500 nm ; ou une épaisseur de 500 nm à 600 nm ; ou une épaisseur de 600 nm à 700 nm ; ou une épaisseur de 700 nm à 800 nm ; ou une épaisseur de 800 nm à 900 nm ; ou une épaisseur de 900 nm à liam. Le film subit avantageusement un traitement thermique pour augmenter sa cristallinité, c'est-à-dire une étape de chauffage dans un four. La durée de chauffage peut être par exemple de 10 minutes à 5 heures, notamment de 30 minutes à 2 heures. La température de chauffage peut être de 40°C à 5°C, de préférence de 25 à 10°C, par exemple d'environ 15°C inférieure à la température de fusion du polymère (mesurée par calorimétrie différentielle à balayage). L'invention a également pour objet un dispositif de mémoire ferroélectrique comprenant au moins une couche qui comprend un polymère ferroélectrique et au moins deux électrodes de part et d'autre de celle-ci, le polymère ferroélectrique étant de formule générale P(VDF-X-Y), dans laquelle VDF représente des motifs de fluorure de vinylidène, X représente des motifs de trifluoroéthylène ou de tétrafluoroéthylène, et Y représente des motifs issus d'un tiers monomère, et dans lequel les proportions relatives des motifs VDF, X et Y sont ajustées de telle sorte que le polymère présente les propriétés physiques de l'un quelconque des polymères Pl à P64 figurant dans le tableau suivant : Polymère N° Ec Pr Tc Pl 15 mC/m2 >20°C P2 15 mC/m2 >30°C P3 15 mC/m2 >40°C P4 15 mC/m2 >50°C P5 25 mC/m2 >20°C P6 25 mC/m2 >30°C P7 25 mC/m2 >40°C P8 25 mC/m2 >50°C P9 35 mC/m2 >20°C P10 35 mC/m2 >30°C Pli 35 mC/m2 >40°C P12 35 mC/m2 >50°C P13 45 mC/m2 >20°C P14 45 mC/m2 >30°C P15 45 mC/m2 >40°C P16 45 mC/m2 >50°C P17 15 mC/m2 >20°C P18 15 mC/m2 >30°C P19 15 mC/m2 >40°C P20 15 mC/m2 >50°C P21 25 mC/m2 >20°C P22 25 mC/m2 >30°C P23 25 mC/m2 > 40°C P24 25 mC/m2 >50°C Polymère N° Ec Pr Tc P25 35 mCim2 >20°C P26 35 mCim2 >30°C P27 35 mCim2 >40°C P28 35 mCim2 >50°C P29 45 mCim2 >20°C P30 45 mCim2 >30°C P31 45 mCim2 >40°C P32 45 mCim2 >50°C P33 15 mC/m2 >20°C P34 15 mCim2 >30°C P35 15 mCim2 >40°C P36 15 mCim2 >50°C P37 25 mCim2 >20°C P38 25 mCim2 >30°C P39 25 mCim2 >40°C P40 25 mCim2 >50°C P41 35 mCim2 >20°C P42 35 mCim2 >30°C P43 35 mCim2 >40°C P44 35 mCim2 >50°C P45 45 mCim2 >20°C P46 45 mCim2 >30°C P47 45 mCim2 >40°C P48 45 mCim2 >50°C P49 15 mCim2 > 20°C P50 15 mCim2 >30°C P51 15 mCim2 >40°C P52 15 mCim2 >50°C P53 25 mCim2 >20°C P54 25 mCim2 >30°C P55 25 mCim2 >40°C P56 25 mCim2 >50°C P57 35 mCim2 >20°C P58 35 mCim2 >30°C P59 35 mCim2 >40°C P60 35 mCim2 >50°C Polymère N° Ec Pr Tc P61 45 mC/m2 >20°C P62 45 mC/m2 >30°C P63 45 mC/m2 > 40°C P64 45 mC/m2 >50°C Dans le tableau ci-dessus, la température de Curie est désignée par Tc, le champ coercitif par Ec et la polarisation rémanente par Pr. Ces paramètres sont mesurés comme suit. Les propriétés thermiques des polymères semi-cristallins, telles que les températures et enthalpies de fusion et de transition de Curie, sont analysées par calorimétrie différentielle à balayage (DSC). La cellule contenant l'échantillon (de 5 à 15 mg environ), ainsi qu'une cellule vide servant de référence, sont soumises à un cycle de température à une vitesse donnée et on enregistre le flux de chaleur au niveau de la cellule échantillon par rapport à celui de la cellule référence lors de la rampe de température, à la chauffe comme au refroidissement. La transition de Curie se manifeste par une transition du premier ordre à une température inférieure à celle de la fusion. 2 cycles sont réalisés dans l'intervalle -20 / 200 °C à une vitesse de chauffe comme de refroidissement de 10°C/min. Les données sont collectées sur le deuxième cycle et la valeur de la température au sommet de la lère transition donne la température de Curie. La transition de Curie est également caractérisée par l'enthalpie spécifique du phénomène, exprimé en Joule par gramme de polymère, et mesurée comme l'aire du pic de la transition par rapport à la ligne de base dans le diagramme DSC. En ce qui concerne la mesure du champ coercitif et de la polarisation rémanente, on procède comme suit. Des films de polymères sont préparés à partir d'une solution à 14 % en poids dans de la méthyl-éthyl-cétone filtrée à 0,2 i.tm. La solution est enduite sur une plaque de verre et laissée à sécher 12 heures. Les films sont détachés de la surface et mis dans une étuve sous vide à 80°C pendant 4 heures pour l'évaporation du solvant. Les films sont ensuite placés dans un four pendant 1 heure à 15°C en dessous de la température de fusion du polymère mesurée par calorimétrie différentielle à balayage. Les caractéristiques ferroélectriques du matériau, en particulier sa polarisation rémanente et son champ coercitif sont mesurés à 20°C selon la méthode décrite dans le brevet FR 2538157. Le film de polymère est placé entre deux électrodes formant une surface active de 9 mm2. Les mesures sont effectuées à température ambiante. Un champ électrique alternatif (signal sinusoïdal de période 18 s) est alors appliqué sur le film de polymère et le courant résultant est mesuré à l'aide d'un amplificateur de courant. Ce courant étant composé de plusieurs contributions (courant de capacité, courant de polarisation et courant résistif) un programme informatique analyse le signal et extrait le courant de polarisation. A partir de l'intégration temporelle du courant de polarisation, la polarisation (C/m2) est calculée et rend compte de la ferroélectricité du matériau. La polarisation rémanente, Pr, est définie comme la valeur de la polarisation mesurée à champ nul. Le champ coercitif (Ec) est défini comme la valeur du champ appliqué pour laquelle la polarisation mesurée est nulle. Selon un mode de réalisation, les polymères P1 à P64 sont des polymères de P(VDF-TrFE-CTFE). Selon un mode de réalisation, les polymères P1 à P64 sont des polymères de P(VDF-TFE-CTFE). Selon un mode de réalisation, les polymères P1 à P64 sont des polymères de P(VDF-TrFE-CFE). Selon un mode de réalisation, les polymères P1 à P64 sont des polymères de P(VDF-TFE-CFE). Selon un mode de réalisation, les polymères P1 à P64 sont des polymères de 20 P(VDF-TrFE-HFP). Selon un mode de réalisation, les polymères P1 à P64 sont des polymères de P(VDF-TFE-HFP). Selon un mode de réalisation, les polymères P1 à P64 sont des polymères de P(VDF-TrFE-VF). 25 Selon un mode de réalisation, les polymères P1 à P64 sont des polymères de P(VDF-TFE-VF). Selon un mode de réalisation, les polymères P1 à P64 sont des polymères de P(VDF-TrFE-1234yf). Selon un mode de réalisation, les polymères P1 à P64 sont des polymères de 30 P(VDF-TFE-1234yf). Selon un mode de réalisation, les polymères P1 à P64 sont des polymères de P(VDF-TrFE-bromotrifluoroéthylène). Selon un mode de réalisation, les polymères P1 à P64 sont des polymères de P(VDF-TFE-bromotrifluoroéthylène). 35 Selon un mode de réalisation, les polymères P1 à P64 sont des polymères de P(VDF-TrFE-PPVE). Selon un mode de réalisation, les polymères P1 à P64 sont des polymères de P(VDF-TFE-PPVE). Selon un mode de réalisation, les polymères P1 à P64 sont des polymères de P(VDF-TrFE-PMVE). Selon un mode de réalisation, les polymères P1 à P64 sont des polymères de P(VDF-TFE-PMVE). Selon un mode de réalisation, les polymères P1 à P64 sont des polymères de P(VDF-TrFE-TFE). Selon un mode de réalisation, les polymères P1 à P64 sont des polymères de P(VDF-TrFE-1233xf). Selon un mode de réalisation, les polymères P1 à P64 sont des polymères de 10 P(VDF-TFE-1233xf). Selon un mode de réalisation, les polymères P1 à P64 sont des polymères de P(VDF-TrFE-1243zf). Selon un mode de réalisation, les polymères P1 à P64 sont des polymères de P(VDF-TFE-1243zf). 15 Selon un mode de réalisation, les polymères P1 à P64 sont des polymères de P(VDF-TrFE-1225zc). Selon un mode de réalisation, les polymères P1 à P64 sont des polymères de P(VDF-TFE-1225zc). Selon un mode de réalisation, les polymères P1 à P64 sont des polymères de 20 P(VDF-TrFE-1225ye). Selon un mode de réalisation, les polymères P1 à P64 sont des polymères de P(VDF-TFE-1225ye). L'invention a également pour objet l'ensemble de ces polymères P1 à P64, en tant que tels. 25 L'invention a également pour objet l'utilisation de ces polymères P1 à P64 pour la fabrication de dispositifs de mémoire ferroélectrique. L'invention a également pour objet un film en tant que tel, le film étant constitué de l'un quelconque de ces polymères P1 à P64 et présentant une épaisseur inférieure à 1 i.tm ; ou une épaisseur de 10 nm à 100 nm ; ou une épaisseur de 100 nm à 200 30 nm ; ou une épaisseur de 200 nm à 300 nm ; ou une épaisseur de 200 nm à 300 nm ; ou une épaisseur de 300 nm à 400 nm ; ou une épaisseur de 400 nm à 500 nm ; ou une épaisseur de 500 nm à 600 nm ; ou une épaisseur de 600 nm à 700 nm ; ou une épaisseur de 700 nm à 800 nm ; ou une épaisseur de 800 nm à 900 nm ; ou une épaisseur de 900 nm à 1 i.tm. 35 EXEMPLE Plusieurs films de polymères P(VDF-TrFE), P(VDF-TrFE-CTFE) et P(VDFTrFE-CFE) fabriqués à partir de proportions variées de monomères sont obtenus selon le protocole suivant. Des films de polymères sont préparés à partir d'une solution à 14% en en poids dans la méthyl-éthyl-cétone filtrée à 0,2 iam. La solution est enduite sur une plaque de verre et laissée à sécher 12 heures. Les films sont détachés de la surface et mis dans une étuve sous vide à 80°C pendant 4 heures pour l'évaporation du solvant. Les films sont ensuite placés dans un four pendant 1 heure à 15°C en dessous de la température de fusion du polymère mesurée par calorimétrie différentielle à balayage. On mesure la température de Curie (Tc), le champ coercitif (Ec) et la polarisation rémanente (Pr) de ces différents polymères, en employant les protocoles de mesure décrits ci-dessus. Les résultats sont résumés dans le tableau ci-dessous : Polymère N° VDF / CFE (mol.%) CTFE (mol.%) Tc (°C) Ec Pr (VDF+TrFE) (V/pm) (mC/m2) 1 68,3 4,5 49,2 32 33,5 (invention) 2 71 - 6 32 32 27 (invention) 3 61 - 4,1 52,4 18,3 16,6 (invention) 4 68 4,5 - 32 37,7 48,7 (invention) 5 61,5 6,1 - 21 27,7 16,6 (invention) 6 62,3 7,7 - 12 10 8,9 (comparatif) 7 66,4 - 9,7 20 6,6 11,6 (comparatif) 8 70 - - 102 54 65 (comparatif) 9 75 - - 114 52 64 (comparatif) REVENDICATIONS1. Dispositif de mémoire ferroélectrique comprenant au moins une couche qui comprend un polymère ferroélectrique, et au moins deux électrodes de part et d'autre de celle-ci, le polymère ferroélectrique étant de formule générale P(VDF-X-Y), dans laquelle VDF représente des motifs de fluorure de vinylidène, X représente des motifs de trifluoroéthylène ou de tétrafluoroéthylène, et Y représente des motifs issus d'un tiers monomère, la proportion molaire de motifs Y dans le polymère étant inférieure ou égale à 6,5 %. 2. Dispositif selon la revendication 1, dans lequel Y représente des motifs de tétrafluoroéthylène, de fluorure de vinyle, de perfluoroalkylvinyléther, de bromotrifluoroéthylène, de chlorofluoroethylène, de chlorotrifluoroéthylène, 15 d'hexafluoropropylène, de tétrafluoropropène de chlorotrifluoropropène, de trifluoropropène ou de pentafluoropropène, et de préférence Y représente des motifs de chlorotrifluoroéthylène. 3. Dispositif selon l'une des revendications 1 ou 2, dans lequel X représente des motifs de trifluoroéthylène. 4. Dispositif selon l'une des revendications 1 à 3, dans lequel la proportion molaire de motifs Y dans le polymère vaut de 0,1 à 6,5 %, de préférence de 0,5 à 6 %, et de manière plus particulièrement préférée de 2 à 5 %. 5. Dispositif selon l'une des revendications 1 à 4, dans lequel le rapport molaire des motifs VDF sur les motifs X dans le polymère vaut de 55:45 à 80:20, et de préférence de 60:40 à 75:25. 6. Dispositif selon l'une des revendications 1 à 5, dans lequel la couche de polymère ferroélectrique a une épaisseur inférieure à 1 i.tm, de préférence une épaisseur de 10 nm à 900 nm, et de manière plus particulièrement préférée de 100 nm à 800 nm. 7. Dispositif selon l'une des revendications 1 à 6, comprenant un matériau semi- conducteur, de préférence un polymère semi-conducteur, en mélange avec le polymère ferroélectrique ou sous forme d'une couche distincte. 8. Dispositif selon l'une des revendications 1 à 7, qui comprend ou qui est un condensateur ferroélectrique. 9. Dispositif selon l'une des revendications 1 à 7, qui comprend ou qui est un transistor à effet de champ ferroélectrique. 10. Dispositif selon l'une des revendications 1 à 7, qui comprend ou qui est une diode ferroélectrique. 11. Dispositif selon l'une des revendications 1 à 10, qui est un dispositif de mémoire intégré comportant deux réseaux d'électrodes de part et d'autre d'une couche de polymère ferroélectrique ou de part et d'autre d'une pluralité de couches de polymère ferroélectrique. 15 12. Utilisation d'un polymère ferroélectrique de formule générale P(VDF-X-Y), dans laquelle VDF représente des motifs de fluorure de vinylidène, X représente des motifs de trifluoroéthylène ou de tétrafluoroéthylène, et Y représente des motifs issus d'un tiers monomère, la proportion molaire de motifs Y dans le polymère étant inférieure ou égale à 6,5 %, pour la fabrication d'un dispositif de mémoire 20 ferroélectrique. 13. Utilisation selon la revendication 12, dans laquelle le polymère ferroélectrique est tel que décrit dans l'une des revendications 2 à 5 et / ou le dispositif de mémoire ferroélectrique est selon l'une des revendications 7 à 11 et / ou 25 le polymère ferroélectrique est disposé dans une couche telle que décrite dans la revendication 6. 14. Utilisation selon l'une des revendications 12 ou 13, dans laquelle le polymère ferroélectrique est déposé sur un substrat par centrifugation, pulvérisation 30 ou impression.